(57)【要約】【課題】ガイドレーザ光の戻り光から適切なプッシュプル信号を取得でき、且つ、記録層に対する干渉を避けながら、ガイド層に対する記録再生レーザ光を用いた管理情報の好適な記録及び再生を実現する。【手段】記録媒体（１１）は、６３０ｎｍから６８０ｎｍの範囲に含まれる波長を有するガイドレーザ光（ＬＢ１）が照射されるガイド層（１２）と、４００ｎｍから４１０ｎｍの範囲に含まれる波長を有する記録再生レーザ光（ＬＢ２）が照射される記録層（１３）とが積層されており、ガイド層は、記録膜（１２２）と誘電体膜（１２１、１２４）と反射膜（１２５）とが積層された積層構造を有しており、ガイドレーザ光に対する反射膜の屈折率が記録再生レーザ光に対する反射膜の屈折率よりも小さく、記録再生レーザ光に対する前記誘電体膜の屈折率が２．０以上である。【選択図】図３
2014081989.tif 000002
【特許請求の範囲】
【請求項１】
６３０ｎｍから６８０ｎｍの範囲に含まれる波長を有するガイドレーザ光が照射されるガイドトラックが形成されているガイド層と、
４００ｎｍから４１０ｎｍの範囲に含まれる波長を有する記録再生レーザ光が照射される記録層と
が積層されており、
前記ガイド層は、(i)記録膜と、(ii)誘電体膜と、(iii)反射膜とが積層された積層構造を有しており、
前記ガイドレーザ光に対する前記反射膜の屈折率が、前記記録再生レーザ光に対する前記反射膜の屈折率よりも小さく、
前記記録再生レーザ光に対する前記誘電体膜の屈折率が２．０以上であることを特徴とする記録媒体。
【請求項２】
前記反射膜は、単体金属及び合金の少なくとも一つを含むことを特徴とする請求項１に記載の記録媒体。
【請求項３】
前記反射膜は、（ｉ）Ａｇ単体、Ａｕ単体及びＣｕ単体、並びに（ｉｉ）Ａｇを含む合金、Ａｕを含む合金及びＣｕを含む合金のうちの少なくとも一つを含むことを特徴とする請求項２に記載の記録媒体。
【請求項４】
前記誘電体膜は、無機化合物及び無機化合物の混合物の少なくとも一方を含むことを特徴とする請求項１から３のいずれか一項に記載の記録媒体。
【請求項５】
前記誘電体膜は、(i)Ｚｎの酸化物、Ｎｂの酸化物、Ｔｉの酸化物、Ｓｎの酸化物若しくはＳｉの酸化物、又は(ii)Ｚｎの硫化物を含むことを特徴とする請求項４に記載の記録媒体。
【請求項６】
前記誘電体膜は、(i)Ｚｎの酸化物、Ｎｂの酸化物、Ｔｉの酸化物、Ｓｎの酸化物及びＳｉの酸化物、並びに(ii)Ｚｎの硫化物のうちの少なくとも二つの混合物を含むことを特徴とする請求項４又は５に記載の記録媒体。
【請求項７】
前記ガイドレーザ光に対する前記誘電体膜の消衰係数が０．０５以下であり、
前記記録再生レーザ光に対する前記誘電体膜の消衰係数が０．０５以下であることを特徴とする請求項１から６のいずれか一項に記載の記録媒体。
【請求項８】
前記記録再生レーザ光の照射によって前記記録膜の特性が変化することで前記ガイド層に記録されたデータの変調度が４０％以上であることを特徴とする請求項１から７のいずれか一項に記載の記録媒体。
【請求項９】
前記ガイド層は、前記誘電体膜との間に前記記録膜を挟み込むように配置される他の誘電体膜を更に備えることを特徴とする請求項１から８のいずれか一項に記載の記録媒体。
【請求項１０】
前記ガイド層は、前記記録膜、前記誘電体膜及び前記反射膜と共に前記積層構造を形成する光吸収膜を更に備えることを特徴とする請求項１から９のいずれか一項に記載の記録媒体。
【請求項１１】
前記光吸収膜は、Ｆｅの酸化物を主成分とすることを特徴とする請求項１０に記載の記録媒体。
【請求項１２】
前記記録膜は、Ｂｉ及びＯを含むことを特徴とする請求項１から１１のいずれか一項に記載の記録媒体。
【請求項１３】
前記ガイド層には、溝構造が形成されていることを特徴とする請求項１から１２のいずれか一項に記載の記録媒体。
【請求項１４】
前記記録層を複数備えることを特徴とする請求項１から１３のいずれか一項に記載の記録媒体。
【請求項１５】
請求項１から１３のいずれか一項に記載の記録媒体に対して記録動作及び再生動作のうちの少なくとも一方を行うことを特徴とする記録再生装置。
【発明の詳細な説明】
【技術分野】
【０００１】
本発明は、例えば多数の記録層を備える光ディスク等の記録媒体、及びこのような記録媒体に対して記録動作及び再生動作の少なくとも一方を行う記録再生装置の技術分野に関する。
【背景技術】
【０００２】
多数の記録層を備える記録媒体として、例えば記録動作及び再生動作の少なくとも一方の実際の対象となる複数の記録層と、トラッキング用のガイドトラックが形成されたガイド層とを有する記録媒体（例えば、いわゆるガイド層分離型光ディスク）が知られている（特許文献１等参照）。このような記録媒体に対する記録動作及び再生動作の少なくとも一方を行う記録再生装置は、ガイド層のガイドトラックを読み取るためのガイドレーザ光と、記録層に対する記録動作及び再生動作の少なくとも一方を行うための記録再生レーザ光とを照射する。記録再生装置は、ガイドレーザ光の戻り光から得られるプッシュプル信号に基づいてトラッキング制御を行いながら、記録再生レーザ光を記録層に照射することで記録動作及び再生動作の少なくとも一方を行う。
【０００３】
その他、本願発明に関連する先行技術文献として、特許文献２及び特許文献３があげられる。
【先行技術文献】
【特許文献】
【０００４】
【特許文献１】国際公開第２００８／０９９７０８号パンフレット
【特許文献２】特開２０１１−１７０９３７号公報
【特許文献３】特開２００２−６３７３８号公報
【発明の概要】
【発明が解決しようとする課題】
【０００５】
ところで、ガイド層には、複数の記録層に記録されるデータを管理するための管理情報が記録されることがある。このような管理情報は、ガイド層に照射されるガイドレーザ光に代えて、本来は記録層に照射される記録再生レーザ光によって記録され且つ再生されることがある。従って、ガイド層は、（ｉ）ガイドレーザ光の戻り光から適切なプッシュプル信号を取得でき、且つ、（ｉｉ）記録層に対する干渉を避けながら、記録再生レーザ光を用いてガイド層に対する管理情報の好適な記録及び再生を実現することができる程度の光学特性を有していることが好ましい。
【０００６】
一例として、例えば、ガイド層に照射されたガイドレーザ光の戻り光から適切なプッシュプル信号を取得するという観点から見れば、ガイド層におけるガイドレーザ光の反射率を確保する（例えば、所望値（例えば、２０％以上の値）に設定する）ことが望まれる。
【０００７】
また、記録再生レーザ光の照射側（つまり、光ピックアップの側）から見て、ガイド層は、複数の記録層の奥側に配置されることが多い。このため、管理情報を読み取るためにガイド層に照射された記録再生レーザ光の戻り光が、記録層に干渉してしまう恐れがある。このようなガイド層に照射された記録再生レーザ光の戻り光の記録層に対する干渉を避けるという観点からは、ガイド層における記録再生レーザ光の反射率を抑制する（例えば、所望値（例えば、５％以下の値）に設定する）ことが望まれる。
【０００８】
また、記録再生レーザ光をガイド層に照射することでガイド層に管理情報を適切に記録するという観点から見れば、ガイドレーザ光を用いてガイド層に記録された管理情報の変調度が相対的に高い（例えば、所望値（例えば、４０％）以上になる）ことが望まれる。
【０００９】
このように、ガイド層は、記録再生レーザ光の反射率を抑制する一方で、ガイドレーザ光の反射率を確保しつつ、記録される管理情報の変調度が相対的に高くなるという条件を満たすことが望まれる。その結果、このようなガイド層を備える記録媒体に対する記録動作及び再生動作の少なくとも一方を行う記録再生装置は、ガイドレーザ光の戻り光を用いたトラッキング制御を行いながら、記録再生レーザ光を用いた複数の記録層に対する記録動作及び再生動作の少なくとも一方を好適に（言い換えれば、高品質に）行うことができる。
【００１０】
尚、複数の記録層を備える記録媒体のみならず、ガイド層と単一の記録層とを備える記録媒体においても同様に、記録再生レーザ光の反射率を抑制する一方で、ガイドレーザ光の反射率を確保するという条件を満たすことが望まれることは言うまでもない。
【００１１】
本発明は、例えば、ガイドレーザ光の戻り光から適切なプッシュプル信号を取得でき、且つ、記録層に対する干渉を避けながら、ガイド層に対する記録再生レーザ光を用いた管理情報の好適な記録及び再生を実現するガイド層を備える記録媒体、及びこのような記録媒体に対して記録動作及び再生動作の少なくとも一方を行う記録再生装置を提供することを課題とする。
【課題を解決するための手段】
【００１２】
上記課題を解決するために、記録媒体は、６３０ｎｍから６８０ｎｍの範囲に含まれる波長を有するガイドレーザ光が照射されるガイドトラックが形成されているガイド層と、４００ｎｍから４１０ｎｍの範囲に含まれる波長を有する記録再生レーザ光が照射される記録層とが積層されており、前記ガイド層は、(i)記録膜と、(ii)誘電体膜と、(iii)反射膜とが積層された積層構造を有しており、前記ガイドレーザ光に対する前記反射膜の屈折率が、前記記録再生レーザ光に対する前記反射膜の屈折率よりも小さく、前記記録再生レーザ光に対する前記誘電体膜の屈折率が２．０以上である。
【００１３】
上記課題を解決するために、記録再生装置は、上述の記録媒体に対して記録動作及び再生動作のうちの少なくとも一方を行う
【図面の簡単な説明】
【００１４】
【図１】一枚の光ディスクを構成する複数の層を、その積層方向（図１中、上下方向）について相互に間隔をあけて分解することで、各層を見易くしてなる模式的な斜視図である。
【図２】光ディスクの断面を、ガイドレーザ光及び記録再生レーザ光の照射態様と共に示す断面図である。
【図３】本実施例の光ディスクが備えるガイド層及び複数の記録層の夫々の詳細な構成を示す断面図である。
【図４】第１具体例のガイド層を示す断面図である。
【図５】第２具体例のガイド層を示す断面図である。
【図６】第３具体例のガイド層を示す断面図である。
【図７】第４具体例のガイド層を示す断面図である。
【図８】第５具体例のガイド層を示す断面図である。
【図９】第６具体例のガイド層を示す断面図である。
【図１０】第７具体例のガイド層を示す断面図である。
【図１１】第８具体例のガイド層を示す断面図である。
【図１２】第９具体例のガイド層を示す断面図である。
【図１３】第１比較例のガイド層を示す断面図である。
【図１４】第２比較例のガイド層を示す断面図である。
【図１５】第３比較例のガイド層を示す断面図である。
【図１６】第４比較例のガイド層を示す断面図である。
【図１７】第５比較例のガイド層を示す断面図である。
【図１８】第１具体例のガイド層の特性、第２具体例のガイド層の特性、第３具体例のガイド層の特性、第４具体例のガイド層の特性、第５具体例のガイド層の特性、第６具体例のガイド層の特性、第７具体例のガイド層の特性、第８具体例のガイド層の特性及び第９具体例のガイド層の特性を示す表である。
【図１９】第１比較例のガイド層の特性、第２比較例のガイド層の特性、第３比較例のガイド層の特性及び第４比較例のガイド層の特性を示す表である。
【図２０】記録再生装置の基本構成を示すブロック図である。
【図２１】光ピックアップの構成を示すブロック図である。
【発明を実施するための形態】
【００１５】
以下、記録媒体及び記録再生装置の実施形態について順に説明する。
【００１６】
（記録媒体の実施形態）
＜１＞
本実施形態の記録媒体は、６３０ｎｍから６８０ｎｍの範囲に含まれる波長を有するガイドレーザ光が照射されるガイドトラックが形成されているガイド層と、４００ｎｍから４１０ｎｍの範囲に含まれる波長を有する記録再生レーザ光が照射される記録層とが積層されており、前記記録層は、(i)記録膜と、(ii)誘電体膜と、(iii)反射膜とが積層された積層構造を有しており、前記ガイドレーザ光に対する前記反射膜の屈折率が、前記記録再生レーザ光に対する前記反射膜の屈折率よりも小さく、前記記録再生レーザ光に対する前記誘電体膜の屈折率が２．０以上である。
【００１７】
本実施形態の記録媒体によれば、ガイド層と記録層とを備えている。
【００１８】
記録層は、記録再生レーザ光が照射される（例えば、記録層上にフォーカスが合わせられている記録再生レーザ光が照射される）ことで、表面の又は内部の光学特性又は形状等が変化する層である。光学特性又は形状等の変化が生じている箇所がいわゆる「マーク部分」及び「スペース部分」のいずれか一方として取り扱われ且つ光学特性又は形状等の変化が生じていない箇所がいわゆる「マーク部分」及び「スペース部分」のいずれか他方として取り扱われることで、記録層に記録情報が記録される。
【００１９】
ガイド層には、トラッキング用の溝構造（例えば、ガイドトラック）が形成されている。このため、当該記録媒体に対して（より具体的には、当該記録媒体が備える記録層に対して）記録動作及び再生動作の少なくとも一方を行う記録再生装置は、ガイド層に照射されるガイドレーザ光の戻り光（つまり、ガイド層によって反射されたガイドレーザ光）に基づいて、溝構造とガイドレーザ光のビームスポットとの位置関係に応じたプッシュプル信号を取得することができる。その結果、記録再生装置は、当該プッシュプル信号に基づいて、トラッキング制御を行うことができる。
【００２０】
本実施形態では特に、ガイド層は、記録膜と誘電体膜と反射膜とが積層された積層構造を有している。尚、ガイドレーザ光又は記録再生レーザ光の出射側から見て、記録膜と誘電体膜と反射膜とがこの順に積層されていてもよい。或いは、ガイドレーザ光又は記録再生レーザ光の出射側から見て、誘電体膜と記録膜と反射膜とがこの順に積層されていてもよい。
【００２１】
記録膜は、記録再生レーザ光が照射される（例えば、記録膜上にフォーカスが合わせられている記録再生レーザ光が照射される）ことで、表面の又は内部の光学特性又は形状等が変化する膜である。光学特性又は形状等の変化が生じている箇所がいわゆる「マーク部分」及び「スペース部分」のいずれか一方として取り扱われ且つ光学特性又は形状等の変化が生じていない箇所がいわゆる「マーク部分」及び「スペース部分」のいずれか他方として取り扱われることで、ガイド層にデータが記録される。尚、ガイド層に記録されるデータの一例として、記録層に記録された記録情報を管理するための管理情報があげられる。但し、ガイド層には、管理情報以外の任意のデータが記録されてもよい。
【００２２】
誘電体膜は、記録膜におけるパワーの変動（つまり、記録膜に照射される記録再生レーザ光のパワーの変動）に対する信頼性を向上させるための膜である。尚、誘電体膜は、記録膜におけるパワーの変動に対する信頼性を向上させることに加えて又は代えて、記録膜を保護するために用いられてもよい。
【００２３】
反射膜は、記録再生レーザ光を反射するための膜である。反射膜によって反射された記録再生レーザ光の光強度は、記録膜の光学特性に応じて変化する。従って、反射膜によって反射された記録再生レーザ光に基づいて、ガイド層が備える記録膜に記録された管理情報が再生される。
【００２４】
加えて、反射膜は、ガイドレーザ光を反射するための膜である。反射膜によって反射されたガイドレーザ光（つまり、ガイドレーザ光の戻り光）から、上述したプッシュプル信号が取得される。
【００２５】
尚、主としてトラッキング制御に用いられるガイドレーザ光の波長は、６３０ｎｍから６８０ｎｍの範囲にある。言い換えれば、ガイドレーザ光の波長λ１は、６３０ｎｍ≦λ１≦６８０ｎｍの条件を満たす。つまり、ガイドレーザ光は、実質的には、赤色レーザ光と等価であってもよい。一方で、主として記録層に対する記録動作及び再生動作の少なくとも一方に用いられる記録再生レーザ光の波長は、４００ｎｍから４１０ｎｍの範囲にある。言い換えれば、記録再生レーザ光の波長λ２は、４００ｎｍ≦λ２≦４１０ｎｍの条件を満たす。つまり、記録再生レーザ光は、実質的には、青色レーザ光と等価であってもよい。
【００２６】
本実施形態の記録媒体では特に、ガイド層を構成する反射膜の屈折率及び誘電体膜の屈折率が以下の条件を満たすように設計されている。具体的には、ガイドレーザ光に対する反射膜の屈折率が、記録再生レーザ光に対する反射膜の屈折率よりも小さくなるように設計されている。また、記録再生レーザ光に対する誘電体膜の屈折率が２．０以上となるように設計されている。
【００２７】
このような屈折率を有する反射膜及び誘電体膜からガイド層が構成されることで、ガイド層は、(i-1)ガイドレーザ光の反射率を確保し（例えば、反射率を所定値（例えば、２０％）以上に設定し）、且つ、(i-2)記録再生レーザ光の反射率を抑制する（例えば、反射率を所定値（例えば、５％）以下に設定する）と共に、(ii)ガイド層に記録されるデータの変調度が相対的に高くなる（例えば、変調度を所定値（例えば、４０％）以上に設定する）という条件を満たすことができる。その結果、このようなガイド層を備える記録媒体に対する記録動作及び再生動作の少なくとも一方を行う記録再生装置は、ガイドレーザ光の戻り光から適切なプッシュプル信号を取得でき、且つ、記録層に対する干渉を避けながら、記録再生レーザ光を用いたガイド層に対する記録動作及び再生動作を好適に行うことができる。その結果、記録再生装置は、ガイドレーザ光の戻り光を用いたトラッキング制御を行いながら、記録再生レーザ光を用いた複数の記録層に対する記録動作及び再生動作の少なくとも一方を好適に（言い換えれば、高品質に）行うことができる。
【００２８】
尚、ガイドレーザ光に対する反射膜の屈折率が記録再生レーザ光に対する反射膜の屈折率よりも小さくなるように設計されるだけでは、ガイドレーザ光に対するガイド層の反射率を確保する（例えば、反射率を所定値（例えば、２０％）以上に設定する）ことができるものの、記録再生レーザ光に対するガイド層の反射率を抑制する（例えば、反射率を所定値（例えば、５％）以下に設定する）ことが困難であることが本願発明者の実験によって明らかになっている。本実施形態では、反射膜の屈折率の調整だけでは記録再生レーザ光に対するガイド層の反射率を抑制しきれない状況を鑑みて、記録再生レーザ光に対するガイド層の反射率を好適に抑制するために、反射膜とは異なる構造物である誘電体膜の屈折率を２．０以上に設定している。このように反射膜の屈折率を調整することに加えて誘電体膜の屈折率を調整することで、記録再生レーザ光に対するガイド層の反射率を好適に抑制することができると同時に、ガイドレーザ光を用いてガイド層に記録されたデータの変調度が相対的に高い（例えば、所望値（例えば、４０％）以上になる）状態を実現することができることが、本願発明者によって確認されている。
【００２９】
＜２＞
本実施形態の記録媒体の他の態様では、前記反射膜は、単体金属及び合金の少なくとも一つを含む。
【００３０】
この態様によれば、単体金属（つまり、１種類の金属）及び合金（つまり、２種類以上の金属の混合物）の少なくとも一方によって、上述した屈折率を有する反射膜を比較的容易に実現することができる。従って、上述した各種効果が好適に実現される。
【００３１】
＜３＞
上述の如く反射膜が単体金属及び合金の少なくとも一つを含む記録媒体の態様では、前記反射膜は、（ｉ）Ａｇ単体、Ａｕ単体及びＣｕ単体、並びに（ｉｉ）Ａｇを含む合金、Ａｕを含む合金及びＣｕを含む合金のうちの少なくとも一つを含む。
【００３２】
この態様によれば、（ｉ）Ａｇ単体、Ａｕ単体及びＣｕ単体、並びに（ｉｉ）Ａｇを含む合金、Ａｕを含む合金及びＣｕを含む合金のうちの少なくとも一つによって、上述した屈折率を有する反射膜を比較的容易に実現することができる。従って、上述した各種効果が好適に実現される。
【００３３】
尚、上述したように、（ｉ）Ａｇ単体、Ａｕ単体及びＣｕ単体、並びに（ｉｉ）Ａｇを含む合金、Ａｕを含む合金及びＣｕを含む合金のうちの少なくとも一つによって反射膜が実現されるだけでは、ガイドレーザ光に対するガイド層の反射率を確保する（例えば、反射率を所定値（例えば、２０％）以上に設定する）ことができるものの、記録再生レーザ光に対するガイド層の反射率を抑制する（例えば、反射率を所定値（例えば、５％）以下に設定する）ことが困難であることが本願発明者の実験によって明らかになっている。本実施形態では、反射膜とは異なる構造物である誘電体膜の屈折率を更に調整する（例えば、所望の屈折率を有する誘電体膜を用いてガイド層を構成する）ことで、記録再生レーザ光に対するガイド層の反射率を好適に抑制すると同時に、ガイドレーザ光を用いてガイド層に記録されたデータの変調度が相対的に高い（例えば、所望値（例えば、４０％）以上になる）状態を実現している。
【００３４】
＜４＞
本実施形態の記録媒体の他の態様では、前記誘電体膜は、無機化合物及び無機化合物の混合物の少なくとも一方を含む。
【００３５】
この態様によれば、無機化合物及び無機化合物の混合物の少なくとも一方によって、上述した屈折率を有する誘電体膜を比較的容易に実現することができる。従って、上述した各種効果が好適に実現される。
【００３６】
＜５＞
上述の如く誘電体膜が無機化合物及び無機化合物の混合物の少なくとも一方を含む記録媒体の態様では、前記誘電体膜は、(i)Ｚｎの酸化物、Ｎｂの酸化物、Ｔｉの酸化物、Ｓｎの酸化物若しくはＳｉの酸化物、又は(ii)Ｚｎの硫化物のうちの少なくとも一つを含む。
【００３７】
この態様によれば、(i)Ｚｎの酸化物（つまり、ＺｎＯ）、Ｎｂの酸化物（つまり、ＮｂＯ、ＮｂＯ２又はＮｂ２Ｏ５）、Ｔｉの酸化物（つまり、ＴｉＯ２）、Ｓｎの酸化物（つまり、ＳｎＯ２）若しくはＳｉ（つまり、ＳｉＯ２）の酸化物、又は(ii)Ｚｎの硫化物（つまり、ＺｎＳ）によって、上述した屈折率を有する誘電体膜を比較的容易に実現することができる。従って、上述した各種効果が好適に実現される。
【００３８】
＜６＞
上述の如く誘電体膜が無機化合物及び無機化合物の混合物の少なくとも一方を含む記録媒体の態様では、前記誘電体膜は、(i)Ｚｎの酸化物、Ｎｂの酸化物、Ｔｉの酸化物、Ｓｎの酸化物及びＳｉの酸化物、並びに(ii)Ｚｎの硫化物のうちの少なくとも二つの混合物を含む。
【００３９】
この態様によれば、(i)Ｚｎの酸化物（つまり、ＺｎＯ）、Ｎｂの酸化物（つまり、ＮｂＯ、ＮｂＯ２又はＮｂ２Ｏ５）、Ｔｉの酸化物（つまり、ＴｉＯ２）、Ｓｎの酸化物（つまり、ＳｎＯ２）及びＳｉ（つまり、ＳｉＯ２）の酸化物、並びに(ii)Ｚｎの硫化物（つまり、ＺｎＳ）のうちの少なくとも２つを含む混合物によって、上述した屈折率を有する誘電体膜を比較的容易に実現することができる。従って、上述した各種効果が好適に実現される。
【００４０】
＜７＞
本実施形態の記録媒体の他の態様では、前記ガイドレーザ光に対する前記誘電体膜の消衰係数が０．０５以下であり、前記記録再生レーザ光に対する前記誘電体膜の消衰係数が０．０５以下である。
【００４１】
この態様によれば、誘電体膜におけるガイドレーザ光及び記録再生レーザ光の吸収（言い換えれば、誘電体膜から構成されるガイド層におけるガイドレーザ光及び記録再生レーザ光の吸収）を抑制することができる。その結果、記録層は、記録再生レーザ光の反射率を抑制する一方で、ガイドレーザ光の反射率を確保するという条件を満たすことができる。その結果、上述した各種効果が好適に実現される。
【００４２】
＜８＞
本実施形態の記録媒体の他の態様では、前記記録再生レーザ光の照射によって前記記録膜の特性（例えば、光学特性や形状）が変化することで前記記録層に記録されたデータの変調度が４０％以上である。
【００４３】
この態様によれば、このような記録層を備える記録媒体に対する記録動作及び再生動作の少なくとも一方を行う記録再生装置は、ガイドレーザ光の戻り光を用いたトラッキング制御を行いながら、記録再生レーザ光を用いた複数の記録層に対する記録動作及び再生動作の少なくとも一方を好適に（言い換えれば、高品質に）行うことができる。その結果、上述した各種効果が好適に実現される。
【００４４】
尚、ここでいう「変調度」とは、特許文献１から特許文献３に開示されたガイド層分離型光ディスクで一般的に使用される「変調度」を意味する。つまり「変調度」とは、ガイド層に記録したデータを読み出して得られるＲＦ信号の振幅と、ＲＦ信号のゼロレベルとピークレベルとの差の割合である。
【００４５】
＜９＞
本実施形態の記録媒体の他の態様では、前記ガイド層は、前記誘電体膜との間に前記記録膜を挟み込むように配置される他の誘電体膜を更に備える。
【００４６】
この態様によれば、ガイド層が他の誘電体膜を更に備えている場合であっても、上述した各種効果が好適に実現される。
【００４７】
尚、他の誘電体膜は、上述した誘電体膜と同様に、ガイド層におけるパワーの変動（つまり、ガイド層に照射される記録再生レーザ光のパワーの変動）に対する信頼性を向上させるための膜であってもよい。或いは、他の誘電体膜は、ガイド層を保護するための膜であってもよい。
【００４８】
また、ガイド層が他の誘電体膜を更に備えている場合には、他の誘電体膜が上述の条件を満たす（つまり、上述の特性を有する）ように設計されていることが好ましい。但し、他の誘電体膜が上述の条件を満たさないように設計されていてもよい。
【００４９】
＜１０＞
本実施形態の記録媒体の他の態様では、前記ガイド層は、前記記録膜、前記誘電体膜及び前記反射膜と共に前記積層構造を形成する光吸収膜を更に備える。
【００５０】
この態様によれば、光吸収膜を記録媒体が更に備えている場合であっても、上述した各種効果が好適に実現される。尚、光吸収膜は、主として、記録再生レーザ光を吸収してガイド層（特に、ガイド層の記録膜）に対して必要なエネルギーを供給するための膜である。
【００５１】
＜１１＞
本実施形態の記録媒体の他の態様では、前記光吸収膜は、Ｆｅの酸化物を主成分とする。
【００５２】
この態様によれば、Ｆｅの酸化物によって、上述した光吸収膜を比較的容易に実現することができる。従って、上述した各種効果が好適に実現される。
【００５３】
＜１２＞
本実施形態の記録媒体の他の態様では、前記記録膜は、Ｂｉ及びＯを含む。
【００５４】
この態様によれば、Ｂｉ及びＯによって、上述した記録膜を比較的容易に実現することができる。従って、上述した各種効果が好適に実現される。
【００５５】
＜１３＞
本実施形態の記録媒体の他の態様では、前記ガイド層には、溝構造が形成されている。
【００５６】
この態様によれば、当該溝構造に照射されたガイドレーザ光の戻り光から適切なプッシュプル信号が取得されると共に、当該溝構造に合わせて形成されている記録膜に対して照射された記録再生レーザ光を用いて管理情報の記録及び再生が行われる。
【００５７】
＜１４＞
本実施形態の記録媒体の他の態様では、前記記録層を複数備える。
【００５８】
この態様によれば、記録媒体が複数の記録層を備えている場合であっても、上述した各種効果が好適に実現される。
【００５９】
（記録再生装置の実施形態）
＜１５＞
本実施形態の記録再生装置は、上述した本実施形態の記録媒体（但し、その各種態様を含む）に対して記録動作及び再生動作のうちの少なくとも一方を行う。
【００６０】
本実施形態の記録再生装置は、(i-1)ガイドレーザ光の反射率を確保し（例えば、反射率を所定値（例えば、２０％）以上に設定し）且つ(i-2)記録再生レーザ光の反射率を抑制する（例えば、反射率を所定値（例えば、５％）以下に設定する）と共に、(ii)ガイド層に記録されるデータの変調度が相対的に高くなる（例えば、変調度を所定値（例えば、４０％）以上に設定する）という条件を満たすガイド層を有する記録媒体に対して、記録動作及び再生動作の少なくとも一方を行うことができる。その結果、本実施形態の記録再生装置は、ガイドレーザ光の戻り光から適切なプッシュプル信号を取得でき、且つ、記録層に対する干渉を避けながら、ガイド層に対する記録再生レーザ光を用いた管理情報の好適な記録及び再生を行うことができる。その結果、本実施形態の記録再生装置は、ガイドレーザ光の戻り光を用いたトラッキング制御を行いながら、記録再生レーザ光を用いた複数の記録層に対する記録動作及び再生動作の少なくとも一方を好適に（言い換えれば、高品質に）行うことができる。
【００６１】
尚、本実施形態の記録媒体が採用し得る各種態様に対応して、本実施形態の記録再生装置もまた、各種態様を採用してもよい。
【００６２】
本実施形態のこのような作用及び他の利得は次に説明する実施例から更に明らかにされる。
【００６３】
以上説明したように、本実施形態の記録媒体は、記録膜、誘電体膜及び反射膜を含むガイド層と、記録層とを備え、ガイドレーザ光に対する反射膜の屈折率が記録再生レーザ光に対する反射膜の屈折率よりも小さく、記録再生レーザ光に対する誘電体膜の屈折率が２．０以上である。本実施形態の記録再生装置は、本実施形態の記録媒体に対して記録動作及び再生動作のうちの少なくとも一方を行う。従って、ガイドレーザ光の戻り光から適切なプッシュプル信号を取得でき、且つ、記録層に対する干渉を避けながら、ガイド層に対する記録再生レーザ光を用いた管理情報の好適な記録及び再生を行うことができる。
【実施例】
【００６４】
以下、図面を参照しながら、実施例について説明する。
【００６５】
（１）光ディスクの構成
はじめに、図１及び図２を参照して、光ディスク１１の構成について説明する。図１は、一枚の光ディスク１１を構成する複数の層を、その積層方向（図１中、上下方向）について相互に間隔をあけて分解することで、各層を見易くしてなる模式的な斜視図である。図２は、光ディスク１１の断面を、ガイドレーザ光ＬＢ１及び記録再生レーザ光ＬＢ２の照射態様と共に示す断面図である。
【００６６】
図１に示すように、光ディスク１１は、単一のガイド層１２と複数の（つまり、２層以上の）記録層１３とを備える。つまり、光ディスク１１は、いわゆるガイド層分離型光ディスクである。光ディスク１１は、複数の記録層１３に代えて、単一の記録層１３を備えていてもよい。
【００６７】
光ディスク１１に対する記録動作（特に、所望の記録層１３に対する記録動作）が行われる場合には、ガイド層１２に集光されるトラッキング用のガイドレーザ光ＬＢ１と、複数の記録層１３の夫々に集光される記録再生レーザ光ＬＢ２とが、記録再生装置１０１から同時に照射される。一方で、光ディスク１１に対する再生動作（特に、所望の記録層１３に対する再生動作）が行われる場合にもまた、ガイドレーザ光ＬＢ１と記録再生レーザ光ＬＢ２とが、記録再生装置１０１から同時に照射される。但し、光ディスク１１に対する再生動作が行われる場合には、記録再生レーザ光ＬＢ２が、トラッキング用に用いられてもよい（つまり、ガイドレーザ光ＬＢ１が用いられなくともよい）。
【００６８】
尚、主としてトラッキング制御に用いられるガイドレーザ光ＬＢ１の波長は、６３０ｎｍから６８０ｎｍの範囲にある。言い換えれば、ガイドレーザ光ＬＢ１の波長λ１は、６３０ｎｍ≦λ１≦６８０ｎｍの条件を満たす。つまり、ガイドレーザ光ＬＢ１は、実質的には、赤色レーザ光と等価であってもよい。但し、ガイドレーザ光ＬＢ１の波長λ１の下限値は、上述した「６３０ｎｍ」という数値に対して所定のマージン（つまり、実質的には６３０ｎｍと同視し得る程度の誤差）α１が考慮された上で設定されてもよい。同様に、ガイドレーザ光ＬＢ１の波長λ１の上限値は、上述した「６８０ｎｍ」という数値に対して所定のマージン（実質的には６８０ｎｍと同視し得る程度の誤差）β１が考慮された上で設定されてもよい。従って、ガイドレーザ光ＬＢ１の波長λ１は、６３０±α１ｎｍ≦λ１≦６８０±β１ｎｍの条件を満たしていてもよい。
【００６９】
また、主として複数の記録層１３の夫々に対する記録動作及び再生動作の少なくとも一方に用いられる記録再生レーザ光ＬＢ２の波長は、４００ｎｍから４１０ｎｍの範囲にある。言い換えれば、記録再生レーザ光ＬＢ２の波長λ２は、４００ｎｍ≦λ２≦４１０ｎｍの条件を満たす。つまり、記録再生レーザ光ＬＢ２は、実質的には、青色レーザ光と等価であってもよい。但し、記録再生レーザ光ＬＢ２の波長λ２の下限値は、上述した「４００ｎｍ」という数値に対して所定のマージン（つまり、実質的には４００ｎｍと同視し得る程度の誤差）α２が考慮された上で設定されてもよい。同様に、記録再生レーザ光ＬＢ２の波長λ２の上限値は、上述した「４１０ｎｍ」という数値に対して所定のマージン（実質的には４１０ｎｍと同視し得る程度の誤差）β２が考慮された上で設定されてもよい。従って、記録再生レーザ光ＬＢ２の波長λ２は、４００±α２ｎｍ≦λ２≦４１０±β２ｎｍの条件を満たしていてもよい。
【００７０】
尚、記録再生レーザ光ＬＢ２は、複数の記録層１３の夫々に対する記録動作及び再生動作の少なくとも一方に用いられることに加えて、ガイド層１２に対する記録動作及び再生動作の少なくとも一方に用いられる。ガイド層１２に記録されるデータとして、例えば、複数の記録層１３に記録された記録情報を管理するための管理情報が一例としてあげられる。
【００７１】
光ディスク１１はＣＬＶ方式を採用することが好ましい。同心円状又は螺旋状のガイドトラックＴＲ（具体的には、後述するグルーブトラックＧＴ及びランドトラックＬＴ）には、ＣＬＶ方式に準拠して、プリフォーマット情報（例えば、クロック情報やアドレス情報や記録開始タイミング情報等）が予め記録されている。
【００７２】
尚、ガイド層１２に形成されているガイドトラックＴＲは、シングルスパイラルであってもよい。この場合、グルーブトラックＧＴは、ガイド層１２の所定の領域でランドトラックＬＴに切り替わることが好ましい。同様に、ランドトラックＬＴは、ガイド層１２の所定の領域でグルーブトラックＧＴに切り替わることが好ましい。但し、ガイドトラックＴＲは、グルーブトラックＧＴとランドトラックＬＴとが分離しているダブルスパイラルであってもよい。
【００７３】
図２に示すように、記録再生レーザ光ＬＢ２は、ガイド層１２上に積層された複数の記録層１３のうち記録対象又は再生対象たる一つの所望の記録層１３に集光される。記録再生レーザ光ＬＢ２は、例えばＢＤ（Ｂｌｕ−ｒａｙ（登録商標）  Ｄｉｓｃ：ブルーレイディスク）と同じく比較的短波長の青色レーザ光である。一方で、ガイドレーザ光ＬＢ１は、例えばＤＶＤと同じく比較的長波長の赤色レーザ光である。ガイドレーザ光ＬＢ１によりガイド層１２上に形成されるビームスポットの直径は、記録再生レーザ光ＬＢ２により記録層１３上に形成されるビームスポットの直径と比べて、例えば数倍程度となる。
【００７４】
複数の記録層１３の夫々は、独立して記録情報を光学的に記録及び再生可能な記録層である。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。
【００７５】
２光子吸収材料を利用した光ディスク構造としては、(i)光ディスク１１の全体が２光子吸収材料からなるバルク型と、(ii)２光子吸収材料の記録層１３及び別の透明材料のスペーサ層１５を交互に積層した層構造型とが存在する。層構造型は、記録層１３とスペーサ層１５との間の界面で反射される光を利用してフォーカス制御が可能となる利点がある。バルク型は、多層成膜工程が少なく、製造コストを抑えられる利点がある。
【００７６】
複数の記録層１３は夫々、上述の２光子吸収材料、無機材料を用いた相変化材料、合金化型、穴あけ型以外にも、例えば色素材料等であってもよい。複数の記録層１３には夫々、未記録状態では、ガイドトラックＴＲは予め形成されておらず、例えば全域が鏡面或いは凹凸のない平面である。
【００７７】
（２）光ディスクの詳細な構成
続いて、図３を参照して、本実施例の光ディスク１１が備えるガイド層１２及び複数の記録層１３の夫々の詳細な構成について説明する。図３は、本実施例の光ディスク１１が備えるガイド層１２及び複数の記録層１３の夫々の詳細な構成を示す断面図である。
【００７８】
図３に示すように、光ディスク１１は、カバー層１４と、複数の記録層１３と、複数のスペーサ層１５と、２Ｐ（Ｐｈｏｔｏ  Ｐｏｌｙｍｅｒ）層１６と、ガイド層１２と、基板１７とを備えている。複数の記録層１３及び複数のスペーサ層１５は、隣り合う２つの記録層１３が１つのスペーサ層１５を挟み込むように配置される。尚、図３の上側が、ガイドレーザ光ＬＢ１及び記録再生レーザ光ＬＢ２の入射側となる。
【００７９】
カバー層１４は、光ディスク１１の最も表面側に位置する層であって、カバー層１４の下層側に形成される各層を保護するために用いられる。カバー層１４は、例えば、５４μｍの厚さを有している。尚、カバー層１４としては、一般的なカバー層（例えば、ガイド層分離型の光ディスク又はその他の既存の光ディスクで通常使用されるカバー層）が用いられてもよい。
【００８０】
複数の記録層１３の夫々は、ガイドレーザ光ＬＢ１及び記録再生レーザ光ＬＢ２の出射側から見て、誘電体膜１３１と、記録膜１３２と、光吸収膜１３３と、誘電体膜１３４とが積層された積層構造を有している。但し、複数の記録層１３の夫々は、誘電体膜１３１及び誘電体膜１３４のいずれか一方を備えていなくともよい。或いは、複数の記録層１３の夫々は、光吸収膜１３３を備えていなくともよい。
【００８１】
誘電体膜１３１は、記録膜１３２におけるパワーの変動（つまり、記録膜１３２に照射された時点での記録再生レーザ光ＬＢ２のパワー）に対する信頼性を向上させる膜として機能する。また、誘電体膜１３１は、基板１７中の水分や外部の水分が記録膜１３２まで到達しにくくなる機能（つまり、記録膜１３２の変質を抑制する機能）を有していてもよい。また、誘電体膜１３１の膜厚は、例えば４５ｎｍである。但し、誘電体膜１３１の膜厚は、４５ｎｍ以外の任意の値であってもよい。
【００８２】
記録膜１３２は、無機反応膜として機能し、記録再生レーザ光ＬＢ２の照射により光学特性又は形状等の変化が生ずる。その結果、記録再生レーザ光ＬＢ２の照射の有無に応じて、記録膜１３２の反射率が変わる。その結果、記録膜１３２（つまり、記録層１３）にデータが記録される。記録膜１３２の主成分として、Ｂｉ−Ｏ又はＢｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。本実施例では、説明の便宜上、記録膜１３２の主成分として、Ｂｉ−Ｇｅ−Ｏが用いられる例を用いて説明を進める。また、記録膜１３２の膜厚は、例えば１０ｎｍである。但し、記録膜１３２の膜厚は、１０ｎｍ以外の任意の値であってもよい。
【００８３】
光吸収膜１３３は、記録再生レーザ光ＬＢ２を吸収して、記録膜１３２に対して必要なエネルギーを供給する機能を有する。光吸収膜１３３の主成分として、Ｆｅ３Ｏ４が用いられることが好ましい。但し、光吸収膜１３３の主成分として、Ｆｅ３Ｏ４に代えて、Ｆｅ２Ｏ３や、ＦｅＯや、ＣｒＯや、Ｃｒ２Ｏ３や、ＭｎＯや、Ｍｎ２Ｏ３や、ＭｎＯ２や、Ｖ２Ｏ３や、ＶＯ２や、Ｖ２Ｏ５や、ＮｉＯや、Ｎｄ２Ｏ３等が用いられてもよい。また、光吸収膜１３３の膜厚は、例えば２ｎｍである。但し、光吸収膜１３３の膜厚は、２ｎｍ以外の任意の値であってもよい。
【００８４】
尚、上述したように、本実施例では、記録膜１３２の材料としてＢｉ−Ｍ−Ｏの過酸化物が用いられる。この記録膜１３２は、反応性スパッタによって成膜される。記録膜１３２の成膜中に光吸収膜１３３が酸化されることがあるので、光吸収膜１３３の材料としては、酸化物の状態の際に光吸収特性を有する材料が用いられることが好ましい。
【００８５】
誘電体膜１３４は、記録膜１３２におけるパワーの変動（つまり、記録膜１３２に照射された時点での記録再生レーザ光ＬＢ２のパワー）に対する信頼性を向上させる膜として機能する。また、誘電体膜１３４は、基板１７中の水分や外部の水分が記録膜１３２まで到達しにくくなる機能（つまり、記録膜１３２の変質を抑制する機能）を有していてもよい。また、誘電体膜１３４の膜厚は、例えば３５ｎｍである。但し、誘電体膜１３４の膜厚は、３５ｎｍ以外の任意の値であってもよい。
【００８６】
スペーサ層１５は、隣り合う２つの記録層１３の間に位置する部材（言い換えれば、隣り合う２つの記録層１３を張り合わせるための部材）である。互いに隣接する１つの記録層１３及び１つのスペーサ層１５の厚さの合計は、例えば１２μｍ又は１６μｍとなる。尚、スペーサ層１５としては、一般的なスペーサ層（例えば、ガイド層分離型の光ディスク又はその他の既存の光ディスクで通常使用されるスペーサ層）が用いられてもよい。
【００８７】
２Ｐ層１６は、複数の記録層１３とガイド層１２との間に位置する部材である。２Ｐ層１６は、例えば、１４６μｍの厚さを有している。
【００８８】
基板１７は、光ディスク１１の基礎となる部材である。基板１５の材料は、例えば、ガラス、セラミックス、樹脂等の種々の材料であってもよい。尚、基板１５を構成する樹脂として、ポリカーボネート樹脂や、オレフィン樹脂や、アクリル樹脂や、エポキシ樹脂や、ポリスチレン樹脂や、ポリエチレン樹脂や、ポリプロピレン樹脂や、シリコーン樹脂や、フッ素系樹脂や、ＡＢＳ樹脂や、ウレタン樹脂等が用いられてもよい。中でも加工や成型の容易性から、ポリカーボネート樹脂やオレフィン樹脂が好ましく、本実施例ではポリカーボネート樹脂を用いている。尚、基板１７の屈折率は、例えば１．５である。但し、基板１７の屈折率は、１．５以外の任意の値であってもよい。
【００８９】
ガイド層１２は、ガイドレーザ光ＬＢ１及び記録再生レーザ光ＬＢ２の出射側から見て、誘電体膜１２１と、記録膜１２２と、光吸収膜１２３と、誘電体膜１２４と、反射膜１２５が積層された積層構造を有している。但し、ガイド層１２は、誘電体膜１２１及び誘電体膜１２４のいずれか一方を備えていなくともよい。或いは、ガイド層１２は、光吸収膜１２３を備えていなくともよい。
【００９０】
誘電体膜１２１は、記録膜１２２におけるパワーの変動（つまり、記録膜１２２に照射された時点での記録再生レーザ光ＬＢ２のパワー）に対する信頼性を向上させる膜として機能する。また、誘電体膜１２１は、基板１７中の水分や、外部の水分を記録膜１２２まで到達しにくくする機能（つまり、記録膜１２２の変質を抑制する機能）を有していてもよい。また、誘電体膜１２１の膜厚は、例えば４７．５ｎｍ、５０ｎｍ又は７５ｎｍである。但し、誘電体膜１３１の膜厚は、４７．５ｎｍ、５０ｎｍ又は７５ｎｍ以外の任意の値であってもよい。尚、誘電体膜１２１の特性については、後に詳述する。
【００９１】
記録膜１２２は、無機反応膜として機能し、記録再生レーザ光ＬＢ２の照射により光学特性又は形状等の変化が生ずる。その結果、記録再生レーザ光ＬＢ２の照射の有無に応じて、記録膜１３２の反射率が変わる。その結果、記録膜１２２（つまり、ガイド層１２）にデータが記録される。記録膜１２２の主成分として、Ｂｉ−Ｏ又はＢｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。本実施例では、説明の便宜上、記録膜１２２の主成分として、Ｂｉ−Ｇｅ−Ｏが用いられる例を用いて説明を進める。また、記録膜１２２の膜厚は、例えば１０ｎｍ又は１２．５ｍｍである。但し、記録膜１２３の膜厚は、１０ｎｍ及び１２．５ｍｍ以外の任意の値であってもよい。
【００９２】
光吸収膜１２３は、記録再生レーザ光ＬＢ２を吸収して、記録膜１２２に対して必要なエネルギーを供給する機能を有する。光吸収膜１２３の主成分として、Ｆｅ３Ｏ４が用いられることが好ましい。但し、光吸収膜１２３の主成分として、Ｆｅ３Ｏ４に代えて、Ｆｅ２Ｏ３や、ＦｅＯや、ＣｒＯや、Ｃｒ２Ｏ３や、ＭｎＯや、Ｍｎ２Ｏ３や、ＭｎＯ２や、Ｖ２Ｏ３や、ＶＯ２や、Ｖ２Ｏ５や、ＮｉＯや、Ｎｄ２Ｏ３等が用いられてもよい。また、光吸収膜１２３の膜厚は、例えば２ｎｍである。但し、光吸収膜１２３の膜厚は、２ｎｍ以外の任意の値であってもよい。
【００９３】
尚、上述したように、本実施例では、記録膜１２２の材料としてＢｉ−Ｍ−Ｏの過酸化物が用いられる。この記録膜１２２は、反応性スパッタによって成膜される。記録膜１２２の成膜中に光吸収膜１２３が酸化されることがあるので、光吸収膜１２３の材料としては、酸化物の状態の際に光吸収特性を有する材料が用いられることが好ましい。
【００９４】
誘電体膜１２４は、記録膜１２２におけるパワーの変動（つまり、記録膜１２２に照射された時点での記録再生レーザ光ＬＢ２のパワー）に対する信頼性を向上させる膜として機能する。また、誘電体膜１２４は、基板１７中の水分や、外部の水分が記録膜１２２まで到達しにくくする機能（つまり、記録膜１２２の変質を抑制する機能）を有していてもよい。尚、誘電体膜１２４の特性については、後に詳述する。また、誘電体膜１２４膜厚は、例えば３０ｎｍである。但し、誘電体膜１２４の膜厚は、３０ｎｍ以外の任意の値であってもよい。
【００９５】
反射膜１２５は、ガイド層１２に照射されたガイドレーザ光ＬＢ１及び記録再生レーザ光ＬＢ２を反射する機能を有する。反射膜１２５によって反射されたガイドレーザ光ＬＢ１に基づいて、トラッキング制御が行われる。一方で、反射膜１２５によって反射された記録再生レーザ光ＬＢ２に基づいて、ガイド層１２に記録されたデータ（より具体的には、ガイド層１２が備える記録膜１２２に記録されたデータ）の再生が行われる。尚、反射膜１２５の特性については、後に詳述する。
【００９６】
（３）ガイド層を構成する誘電体膜及び反射膜の特性
続いて、ガイド層１２を構成する誘電体膜１２１及び誘電体膜１２４並びに反射膜１２５の特性について説明する。
【００９７】
尚、以下では、説明の簡略化のために、誘電体膜１２１の特性に着目して説明を進める。しかしながら、誘電体膜１２４の特性が、誘電体膜１２１の特性と一致していてもよいことは言うまでもない。但し、誘電体膜１２４の特性の一部が誘電体膜１２１の特性の一部と一致する一方で、誘電体膜１２４の特性の他の一部が誘電体膜１２１の特性の他の一部と一致していなくともよい。或いは、誘電体膜１２４の特性の全てが、誘電体膜１２１の特性と一致していなくともよい。
【００９８】
まず、反射膜１２５は、ガイドレーザ光ＬＢ１に対する屈折率が、記録再生レーザ光ＬＢ２に対する屈折率よりも小さくなるという特性を有している。
【００９９】
このような屈折率を有する反射膜１２５の材料として、Ａｇ、Ａｕ又はＣｕが一例としてあげられる。言い換えれば、反射膜１２５は、Ａｇ、Ａｕ又はＣｕであってもよい。或いは、このような屈折率を有する反射膜１２５の材料として、Ａｇ合金（例えば、Ａｇに対してＰｄやＮｄ等が添加された合金）、Ａｕ合金又はＣｕ合金が一例としてあげられる。或いは、このような屈折率を有する反射膜１２５の材料として、Ａｇ、Ａｕ及びＣｕのうちの少なくとも２つの混合物（つまり、合金）が一例としてあげられる。
【０１００】
具体的には、例えば、Ａｇから構成される反射膜１２５は、ガイドレーザ光ＬＢ１に対する屈折率が０．１６になり且つ記録再生レーザ光ＬＢ２に対する屈折率が０．２になるという特性を有している。従って、Ａｇから構成される反射膜１２５は、ガイドレーザ光ＬＢ１に対する屈折率が記録再生レーザ光ＬＢ２に対する屈折率よりも小さくなるという特性を有している。或いは、例えば、Ａｕから構成される反射膜１２５は、ガイドレーザ光ＬＢ１に対する屈折率が０．２６になり且つ記録再生レーザ光ＬＢ２に対する屈折率が１．６８になるという特性を有している。従って、Ａｕから構成される反射膜１２５は、ガイドレーザ光ＬＢ１に対する屈折率が記録再生レーザ光ＬＢ２に対する屈折率よりも小さくなるという特性を有している。或いは、例えば、Ｃｕから構成される反射膜１２５は、ガイドレーザ光ＬＢ１に対する屈折率が０．２４になり且つ記録再生レーザ光ＬＢ２に対する屈折率が１．１８になるという特性を有している。従って、Ｃｕから構成される反射膜１２５は、ガイドレーザ光ＬＢ１に対する屈折率が記録再生レーザ光ＬＢ２に対する屈折率よりも小さくなるという特性を有している。
【０１０１】
一方で、誘電体膜１２１は、記録再生レーザ光ＬＢ２に対する屈折率が２．０以上になるという特性を有している。尚、「２．０」という数値は、記録再生レーザ光ＬＢ２に対する誘電体膜１２１の屈折率の下限値に相当する。一方で、記録再生レーザ光ＬＢ２に対する誘電体膜１２１の屈折率の上限値が設定されてもよい。例えば、誘電体膜１２１は、記録再生レーザ光ＬＢ１に対する屈折率が２．８以下になるという特性を有していてもよい。
【０１０２】
このような屈折率を有する誘電体膜１３１の材料として、Ｚｎの酸化物（つまり、ＺｎＯ）、Ｎｂの酸化物（つまり、ＮｂＯや、ＮｂＯ２や、Ｎｂ２Ｏ５等）、Ｔｉの酸化物（つまり、ＴｉＯ２）、Ｓｎの酸化物（つまり、ＳｎＯ２）若しくはＳｉの酸化物（つまり、ＳｉＯ２）、又はＺｎの硫化物（つまり、ＺｎＳ）が一例としてあげられる。言い換えれば、誘電体膜１３１は、ＺｎＯ、ＮｂＯ、ＴｉＯ２、ＳｉＯ２、又はＺｎＳであってもよい。
【０１０３】
或いは、このような屈折率を有する誘電体膜１２１の材料として、Ｚｎの酸化物（つまり、ＺｎＯ）、Ｎｂの酸化物（つまり、ＮｂＯや、ＮｂＯ２や、Ｎｂ２Ｏ５等）、Ｔｉの酸化物（つまり、ＴｉＯ２）、Ｓｎの酸化物（つまり、ＳｎＯ２）又はＳｉの酸化物（つまり、ＳｉＯ２）、並びにＺｎの硫化物（つまり、ＺｎＳ）のうちの少なくとも２つの混合物が一例としてあげられる。言い換えれば、誘電体膜１２１は、ＺｎＯ、ＮｂＯ、ＴｉＯ２、ＳｉＯ２及びＺｎＳのうちの少なくとも１つとその他の材料との混合物であってもよい。
【０１０４】
或いは、このような屈折率を有する誘電体膜１２１の材料として、Ｚｎの酸化物（つまり、ＺｎＯ）、Ｎｂの酸化物（つまり、ＮｂＯや、ＮｂＯ２や、Ｎｂ２Ｏ５等）、Ｔｉの酸化物（つまり、ＴｉＯ２）、Ｓｎの酸化物（つまり、ＳｎＯ２）又はＳｉの酸化物（つまり、ＳｉＯ２）、並びにＺｎの硫化物（つまり、ＺｎＳ）のうちの少なくとも２つの混合物が一例としてあげられる。言い換えれば、誘電体膜１２１は、ＺｎＯ、ＮｂＯ、ＴｉＯ２、ＳｉＯ２及びＺｎＳのうちの少なくとも２つの混合物であってもよい。
【０１０５】
具体的には、例えば、ＴｉＯ２から構成される誘電体膜１２１は、記録再生レーザ光ＬＢ２に対する屈折率が２．５５になる（つまり、２．０以上になる）という特性を有している。或いは、例えば、ＴｉＯ２−ＳｉＯ２から構成される誘電体膜１２１は、記録再生レーザ光ＬＢ２に対する屈折率が２．０５になる（つまり、２．０以上になる）という特性を有している。或いは、例えば、ＺｎＳ−ＳｉＯ２から構成される誘電体膜１２１は、記録再生レーザ光ＬＢ２に対する屈折率が２．３８になる（つまり、２．０以上になる）という特性を有している。
【０１０６】
また、上述した屈折率の条件を満たす誘電体膜１２１を実現するために、誘電体膜１２１は、ガイドレーザ光ＬＢ１に対する消衰係数が０．０５以下になるという特性を有していることが好ましい。言い換えれば、ガイドレーザ光ＬＢ１に対する誘電体膜１２１の消衰係数の上限値が、０．０５であることが好ましい。
【０１０７】
また、上述した屈折率の条件を満たす誘電体膜１２１を実現するために、誘電体膜１２１は、記録再生レーザ光ＬＢ２に対する消衰係数が０．０５以下になるという特性を有していることが好ましい。言い換えれば、記録再生レーザ光ＬＢ２に対する誘電体膜１２１の消衰係数の上限値が、０．０５であることが好ましい。
【０１０８】
尚、消衰係数の上限値は、上述した「０．０５」という数値に対して所定のマージン（つまり、実質的には０．０５と同視し得る程度の誤差）δが考慮された上で設定されてもよい。つまり、消衰係数の上限値は、０．０５±δであってもよい。
【０１０９】
また、誘電体膜１２１は、ガイド層１２の変調度（つまり、記録再生レーザ光ＬＢ２の照射によってガイド層１２にデータが記録される場合の変調度）が４０％以上となるという特性を有していることが好ましい。言い換えれば、ガイド層１２の変調度の下限値が、４０％であることが好ましい。
【０１１０】
尚、変調度の下限値は、上述した「４０％」という数値に対して所定のマージン（つまり、実質的には４０％と同視し得る程度の誤差）εが考慮された上で設定されてもよい。つまり、変調度の下限値は、４０±ε％であってもよい。
【０１１１】
以上説明した特性を有する誘電体膜１２１及び反射膜１２５を有するガイド層１２は、(i-1)ガイドレーザ光ＬＢ１の反射率を確保し（例えば、反射率を所定値（例えば、２０％）以上に設定し）、且つ、(i-2)記録再生レーザ光ＬＢ２の反射率を抑制する（例えば、反射率を所定値（例えば、５％）以下に設定する）と共に、(ii)ガイド層１２に記録されるデータの変調度が相対的に高くなる（例えば、変調度を所定値（例えば、４０％）以上に設定する）という条件を満たすことができる。尚、ここでいう「反射率」及び「透過率」は、いずれも、記録再生レーザ光ＬＢ２の照射によって記録膜１２２が溶融していない状態での反射率及び透過率を意味する。その結果、このようなガイド層１２を備える光ディスク１１に対する記録動作及び再生動作の少なくとも一方を行う記録再生装置１０１は、ガイドレーザ光ＬＢ１の戻り光から適切なプッシュプル信号を取得でき、且つ、複数の記録層１３に対する干渉を避けながら、記録再生レーザ光ＬＢ１を用いたガイド層１２に対するデータの記録動作及び再生動作を好適に行うことができる。その結果、記録再生装置１０１は、ガイドレーザ光ＬＢ１の戻り光を用いたトラッキング制御を行いながら、記録再生レーザ光ＬＢ２を用いた複数の記録層１３に対する記録動作及び再生動作の少なくとも一方を好適に（言い換えれば、高品質に）行うことができる。
【０１１２】
（４）記録層を構成する誘電体膜の特性
尚、上述の説明では、ガイド層１２の特性に着目した説明をしている。一方で、複数の記録層１３の夫々もまた、所望の特性を有していることが好ましい。以下、記録層１３を構成する誘電体膜１３１及び誘電体膜１３４の特性について説明する。
【０１１３】
尚、以下では、説明の簡略化のために、誘電体膜１３１の特性に着目して説明を進める。しかしながら、誘電体膜１３４の特性が、誘電体膜１３１の特性と一致していてもよいことは言うまでもない。但し、誘電体膜１３４の特性の一部が誘電体膜１３１の特性の一部と一致する一方で、誘電体膜１３４の特性の他の一部が誘電体膜１３１の特性の他の一部と一致していなくともよい。或いは、誘電体膜１３４の特性の全てが、誘電体膜１３１の特性と一致していなくともよい。
【０１１４】
加えて、複数の記録層１３の夫々を構成する誘電体膜１３１が、以下に示す特性を有していることが好ましい。つまり、光ディスク１１が備えている全ての誘電体膜１３１が、以下に示す特性を有していることが好ましい。但し、複数の記録層１３のうちの一部の記録層１３を構成する誘電体膜１３１が、以下に示す特性の少なくとも一部を有する一方で、複数の記録層１３のうちの他の一部の記録層１３を構成する誘電体膜１３１が、以下に示す特性を有していなくともよい。
【０１１５】
まず、誘電体膜１３１は、ガイドレーザ光ＬＢ１に対する屈折率が２．２以下になるという特性を有している。尚、「２．２」という数値は、ガイドレーザ光ＬＢ１に対する誘電体膜１３１の屈折率の上限値に相当する。一方で、ガイドレーザ光ＬＢ１に対する誘電体膜１３１の屈折率の下限値が設定されてもよい。例えば、誘電体膜１３１は、ガイドレーザ光ＬＢ１に対する屈折率が１．３５以上になるという特性を有していてもよい。
【０１１６】
加えて、誘電体膜１３１は、記録再生レーザ光ＬＢ２に対する屈折率が１．８５以上になるという特性を有している。尚、「１．８５」という数値は、記録再生レーザ光ＬＢ２に対する誘電体膜１３１の屈折率の下限値に相当する。一方で、記録再生レーザ光ＬＢ２に対する誘電体膜１３１の屈折率の上限値が設定されてもよい。例えば、誘電体膜１３１は、記録再生レーザ光ＬＢ１に対する屈折率が２．８以下になるという特性を有していてもよい。
【０１１７】
このような屈折率を有する誘電体膜１３１の材料として、Ｚｎの酸化物（つまり、ＺｎＯ）、Ｔｉの酸化物（つまり、ＴｉＯ２）、Ｚｒの酸化物（つまり、ＺｒＯ２）、Ｓｎ（つまり、ＳｎＯ２）の酸化物、Ａｌの窒化物（つまり、ＡｌＮ）、又はＺｎの硫化物（つまり、ＺｎＳ）が一例としてあげられる。言い換えれば、誘電体膜１３１は、ＺｎＯ、ＴｉＯ２、ＺｒＯ２、ＳｎＯ２、ＡｌＮ又はＺｎＳであってもよい。
【０１１８】
或いは、このような屈折率を有する誘電体膜１３１の材料として、Ｚｎの酸化物（つまり、ＺｎＯ）、Ｔｉの酸化物（つまり、ＴｉＯ２）、Ｚｒの酸化物（つまり、ＺｒＯ２）、Ｓｉの酸化物（つまり、ＳｉＯ２）、Ｓｎ（つまり、ＳｎＯ２）の酸化物、Ａｌの窒化物（つまり、ＡｌＮ）、及びＺｎの硫化物（つまり、ＺｎＳ）のうちの少なくとも２つの混合物が一例としてあげられる。言い換えれば、誘電体膜１３１は、ＺｎＯ、ＴｉＯ２、ＺｒＯ２、ＳｉＯ２、ＳｎＯ２、ＡｌＮ及びＺｎＳのうちの少なくとも１つとその他の材料との混合物であってもよい。
【０１１９】
或いは、このような屈折率を有する誘電体膜１３１の材料として、Ｚｎの酸化物（つまり、ＺｎＯ）、Ｔｉの酸化物（つまり、ＴｉＯ２）、Ｚｒの酸化物（つまり、ＺｒＯ２）、Ｓｉの酸化物（つまり、ＳｉＯ２）、Ｓｎ（つまり、ＳｎＯ２）の酸化物、Ａｌの窒化物（つまり、ＡｌＮ）、及びＺｎの硫化物（つまり、ＺｎＳ）のうちの少なくとも２つの混合物が一例としてあげられる。言い換えれば、誘電体膜１３１は、ＺｎＯ、ＴｉＯ２、ＺｒＯ２、ＳｉＯ２、ＳｎＯ２、ＡｌＮ及びＺｎＳのうちの少なくとも２つの混合物であってもよい。
【０１２０】
具体的には、例えば、ＺｎＯから構成される誘電体膜１３１は、ガイドレーザ光ＬＢ１に対する屈折率が１．９３になり（つまり、２．２以下になり）且つ記録再生レーザ光ＬＢ２に対する屈折率が２．０６になる（つまり、１．８５以上になる）という特性を有している。或いは、例えば、ＡｌＮから構成される誘電体膜１３１は、ガイドレーザ光ＬＢ１に対する屈折率が１．８５になり（つまり、２．２以下になり）且つ記録再生レーザ光ＬＢ２に対する屈折率が１．９５になる（つまり、１．８５以上になる）という特性を有している。或いは、例えば、ＺｒＯ２−Ｙ２Ｏ３（但し、Ｙ２Ｏ３の重量百分率が５ｗｔ％）から構成される誘電体膜１３１は、ガイドレーザ光ＬＢ１に対する屈折率が２．０６になり（つまり、２．２以下になり）且つ記録再生レーザ光ＬＢ２に対する屈折率が２．１１になる（つまり、１．８５以上になる）という特性を有している。或いは、例えば、ＴｉＯ２とＳｉＯ２との混合物（但し、ＳｉＯ２の含有率が３５ｍｏｌ％）から構成される誘電体膜１３１は、ガイドレーザ光ＬＢ１に対する屈折率が１．９５になり（つまり、２．２以下になり）且つ記録再生レーザ光ＬＢ２に対する屈折率が２．０８になる（つまり、１．８５以上になる）という特性を有している。或いは、例えば、ＴｉＯ２とＡｌ２Ｏ３との混合物（但し、Ａｌ２Ｏ３の含有率が５０ｍｏｌ％）から構成される誘電体膜１３１は、ガイドレーザ光ＬＢ１に対する屈折率が１．８７になり（つまり、２．２以下になり）且つ記録再生レーザ光ＬＢ２に対する屈折率が１．９１になる（つまり、１．８５以上になる）という特性を有している。或いは、例えば、ＺｎＳとＳｉＯ２との混合物（但し、ＳｉＯ２の含有率が２０ｍｏｌ％）から構成される誘電体膜１３１は、ガイドレーザ光ＬＢ１に対する屈折率が２．１４になり（つまり、２．２以下になり）且つ記録再生レーザ光ＬＢ２に対する屈折率が２．３６になる（つまり、１．８５以上になる）という特性を有している。或いは、例えば、ＺｎＯとＳｎＯ２との混合物（但し、ＳｎＯ２の含有率が３０ｍｏｌ％）から構成される誘電体膜１３１は、ガイドレーザ光ＬＢ１に対する屈折率が２．０１になり（つまり、２．２以下になり）且つ記録再生レーザ光ＬＢ２に対する屈折率が２．１９５になる（つまり、１．８５以上になる）という特性を有している。
【０１２１】
本実施例では、ＴｉＯ２とＳｉＯ２との混合物が、誘電体膜１３１の材料として用いられることが好ましい。つまり、誘電体膜１３１は、ＴｉＯ２とＳｉＯ２との混合物であることが好ましい。特に、この場合には、ＳｉＯ２の含有率が１５ｍｏｌ％以上且つ５９ｍｏｌ％以下であることが好ましい。言い換えれば、ＳｉＯ２の含有率の下限値が１５ｍｏｌ％であり且つＳｉＯ２の含有率の上限値が５９ｍｏｌ％であることが好ましい。その理由について、以下に簡単に説明する。ガイドレーザ光ＬＢ１に対する誘電体膜１３１の屈折率及び記録再生レーザ光ＬＢ２に対する誘電体膜１３１の屈折率は、共に、誘電体膜１３１中のＳｉＯ２の含有率が増加するにつれて低下する。ここで、ＳｉＯ２の含有率が１５ｍｏｌ％となった時点で、ガイドレーザ光ＬＢ１の屈折率が２．２となる。従って、ガイドレーザ光ＬＢ１の屈折率を２．２以下にするためには、ＳｉＯ２の含有率が１５ｍｏｌ％以上となることが好ましい。加えて、ＳｉＯ２の含有率が５９ｍｏｌ％となった時点で、記録再生レーザ光ＬＢ２の屈折率が１．８５となる。従って、記録再生レーザ光ＬＢ２の屈折率を１．８５以上にするためには、ＳｉＯ２の含有率が５９ｍｏｌ％以下となることが好ましい。但し、ＳｉＯ２の含有率の下限値は、上述した「１５ｍｏｌ％」という数値に対して所定のマージン（つまり、実質的には１５ｍｏｌ％と同視し得る程度の誤差）γ１が考慮された上で設定されてもよい。同様に、ＳｉＯ２の含有率の上限値は、上述した「５９ｍｏｌ％」という数値に対して所定のマージン（つまり、５９ｍｏｌ％と同視し得る程度の誤差）γ２が考慮された上で設定されてもよい。従って、ＳｉＯ２の含有率は、１５±γ１ｍｏｌ％≦ＳｉＯ２の含有率≦５９±γ２ｍｏｌ％の条件を満たしていてもよい。
【０１２２】
また、上述した屈折率の条件を満たす誘電体膜１３１を実現するために、誘電体膜１３１は、ガイドレーザ光ＬＢ１に対する消衰係数が０．０５以下になるという特性を有していることが好ましい。言い換えれば、ガイドレーザ光ＬＢ１に対する誘電体膜１３１の消衰係数の上限値が、０．０５であることが好ましい。
【０１２３】
また、上述した屈折率の条件を満たす誘電体膜１３１を実現するために、誘電体膜１３１は、記録再生レーザ光ＬＢ２に対する消衰係数が０．０５以下になるという特性を有していることが好ましい。記録再生レーザ光ＬＢ２に対する誘電体膜１３１の消衰係数の上限値が、０．０５であることが好ましい。
【０１２４】
尚、消衰係数の上限値は、上述した「０．０５」という数値に対して所定のマージン（つまり、実質的には０．０５と同視し得る程度の誤差）δが考慮された上で設定されてもよい。つまり、消衰係数の上限値は、０．０５±δであってもよい。
【０１２５】
また、上述した屈折率の条件を満たす誘電体膜１３１を実現するために、誘電体膜１３１の膜厚は、２０ｎｍ以上であって且つ１１０ｎｍであることが好ましい。好ましくは言い換えれば、誘電体膜１３１の膜厚の下限値が２０ｎｍであり且つ誘電体膜１３１の膜厚の上限値が１１０ｎｍであることが好ましい。
【０１２６】
尚、誘電体膜１３１の膜厚の下限値は、上述した「２０ｎｍ」という数値に対して所定のマージン（つまり、実質的には２０ｎｍと同視し得る程度の誤差）φ１が考慮された上で設定されてもよい。同様に、誘電体膜の厚さの上限値は、上述した「１１０ｎｍ」という数値に対して所定のマージン（つまり、実質的には１１０ｎｍと同視し得る程度の誤差）φ２が考慮された上で設定されてもよい。従って、誘電体膜は、２０±φ１ｎｍ≦誘電体膜の厚さ≦１１０ｎｍ±φ２ｎｍの条件を満たしていてもよい。
【０１２７】
また、誘電体膜１３１は、記録層１３の変調度（つまり、記録再生レーザ光ＬＢ２の照射によって記録層１３にデータが記録される場合の変調度）が４０％以上となるという特性を有していることが好ましい。言い換えれば、記録層１３の変調度の下限値が、４０％であることが好ましい。
【０１２８】
尚、変調度の下限値は、上述した「４０％」という数値に対して所定のマージン（つまり、実質的には４０％と同視し得る程度の誤差）εが考慮された上で設定されてもよい。つまり、変調度の下限値は、４０±ε％であってもよい。
【０１２９】
ここで、記録再生レーザ光ＬＢ２に対する誘電体膜１３１の屈折率が１．８５以上になる場合には、変調度が４０％以上になることが多い。というのも、記録再生レーザ光ＬＢ２に対する誘電体膜１３１の屈折率が増加するにつれて、変調度もまた増加していくが。記録再生レーザ光ＬＢ２に対する誘電体膜１３１の屈折率が１．８５となった時点で、変調度が４０％となるからである。従って、記録再生レーザ光ＬＢ２に対する誘電体膜１３１の屈折率が１．８５以上になる場合には、変調度が４０％以上になることが多い。
【０１３０】
以上説明した特性を有する誘電体膜１３１を有する複数の記録層１３の夫々は、(i-1)ガイドレーザ光ＬＢ１の反射率を抑制し（例えば、反射率を所定値（例えば、１０％）以下に設定し）且つ(i-2)記録再生レーザ光ＬＢ２の反射率を抑制する（例えば、反射率を所定値（例えば、３％）以下に設定する）一方で、(ii-1)ガイドレーザ光ＬＢ１の透過率を確保し（例えば、透過率を所定値（例えば、８５％）以上に設定し）且つ(ii-2)記録再生レーザ光ＬＢ２の透過率を確保する（例えば、透過率を所定値（例えば、８０％）以上に設定する）という条件を満たすことができる。尚、ここでいう「反射率」及び「透過率」は、いずれも、記録再生レーザ光ＬＢ２の照射によって記録膜１３２が溶融していない状態での反射率及び透過率を意味する。その結果、このような記録層１３を備える光ディスク１１に対する記録動作及び再生動作の少なくとも一方を行う記録再生装置１０１は、ガイドレーザ光ＬＢ１の戻り光を用いたトラッキング制御を行いながら、記録再生レーザ光ＬＢ２を用いた複数の記録層１３に対する記録動作及び再生動作の少なくとも一方を好適に（言い換えれば、高品質に）行うことができる。
【０１３１】
（５）ガイド層の具体例
続いて、図４から図１９を参照して、ガイド層１２の具体例について、上述した特性を有していない反射膜１２５を備える比較例と対比させながら説明する。図４は、第１具体例のガイド層１２ａを示す断面図である。図５は、第２具体例のガイド層１２ｂを示す断面図である。図６は、第３具体例のガイド層１２ｃを示す断面図である。図７は、第４具体例のガイド層１２ｄを示す断面図である。図８は、第５具体例のガイド層１２ｅを示す断面図である。図９は、第６具体例のガイド層１２ｆを示す断面図である。図１０は、第７具体例のガイド層１２ｇを示す断面図である。図１１は、第８具体例のガイド層１２ｈを示す断面図である。図１２は、第９具体例のガイド層１２ｉを示す断面図である。図１３は、第１比較例のガイド層１２ｊを示す断面図である。図１４は、第２比較例のガイド層１２ｋを示す断面図である。図１５は、第３比較例のガイド層１２ｌを示す断面図である。図１６は、第４比較例のガイド層１２ｍを示す断面図である。図１７は、第１具体例のガイド層１２ａの特性、第２具体例のガイド層１２ｂの特性、第３具体例のガイド層１２ｃの特性、第４具体例のガイド層１２ｄの特性、第５具体例のガイド層１２ｅの特性、第６具体例のガイド層１２ｆの特性、第７具体例のガイド層１２ｇの特性、第８具体例のガイド層１２ｈの特性及び第９具体例のガイド層１２ｉの特性を示す表である。図１８は、第１比較例のガイド層１２ｊの特性、第２比較例のガイド層１２ｋ、第３比較例のガイド層１２ｌ及び第４比較例のガイド層１２ｍの特性を示す表である。
【０１３２】
（５−１）第１具体例
図４に示すように、第１具体例のガイド層１２ａは、ＴｉＯ２から構成され且つ膜厚が４７．５ｎｍである誘電体膜１２１と、ＢｉＧｅＯから構成され且つ膜厚が１２．５ｎｍである記録膜１２２と、Ｆｅ３Ｏ４から構成され且つ膜厚が２ｎｍである光吸収膜１２３と、ＴｉＯ２から構成され且つ膜厚が３０ｎｍである誘電体膜１２４と、Ａｇ合金から構成され且つ膜厚が１１ｎｍである反射膜１２５が積層された積層構造を有している。
【０１３３】
尚、第１具体例のガイド層１２ａは、以下の条件で、トラックピッチが０．６４μｍとなり且つグルーブ溝の深さが５２．５ｎｍとなるランドグルーブ構造を有する基板１７上に形成された。誘電体膜１２１及び１２４の夫々は、９０ｓｃｃｍで供給され且つガス圧力が０．６３Ｐａのアルゴンガスをスパッタリングガスとして用いながら、高周波投入電力を５００Ｗに設定したＲＦスパッタ法で形成された。記録膜１２２は、７５ｓｃｃｍで供給されるアルゴンガス及び１５ｓｃｃｍで供給される酸素ガスから構成されるガス圧力が０．５８Ｐａの混合ガスをスパッタリングガスとして用いながら、高周波投入電力を１５０Ｗに設定したＲＦスパッタ法で形成された。光吸収膜１２３は、９０ｓｃｃｍで供給されるアルゴンガス及び１ｓｃｃｍで供給される酸素ガスから構成されるガス圧力が０．６５Ｐａの混合ガスをスパッタリングガスとして用いながら、高周波投入電力を５００Ｗに設定したＲＦスパッタ法で形成された。反射膜１２５は、１２ｓｃｃｍで供給されるアルゴンガスをスパッタリングガスとして用いながら、投入電力を７５０Ｗに設定したＤＣスパッタ法で形成された。
【０１３４】
図１８に示すように、第１具体例のガイド層１２ａが備える反射膜１２５は、記録再生レーザ光ＬＢ２に対する屈折率が０．２になり且つガイドレーザ光ＬＢ１に対する屈折率が０．１６になるという特性を有している。また、第１具体例のガイド層１２ａが備える反射膜１２５は、記録再生レーザ光ＬＢ２に対する消衰係数が２．４４になり且つガイドレーザ光ＬＢ１に対する消衰係数が４．８になるという特性を有している。
【０１３５】
加えて、図１８に示すように、第１具体例のガイド層１２ａが備える誘電体膜１２１及び誘電体膜１２４の夫々は、記録再生レーザ光ＬＢ２に対する屈折率が２．５５になる（つまり、２．０以上になる）という特性を有している。また、第１具体例のガイド層１２ａが備える誘電体膜１２１及び誘電体膜１２４の夫々は、記録再生レーザ光ＬＢ２に対する消衰係数が０．０３になり且つガイドレーザ光ＬＢ１に対する消衰係数が０．０１になるという特性を有している。
【０１３６】
このような第１具体例のガイド層１２ａに対して記録動作を行った際の反射率及び変調度を測定した。尚、記録動作は、開口率ＮＡが０．８５となる光学系を介してガイド層１２ａに照射される、波長が４０５ｎｍとなる記録再生レーザＬＢ２を用いて行われた。また、記録動作は、開口率ＮＡが０．８５となる光学系を介してガイド層１２ａに照射される、波長が４０５ｎｍとなる記録再生レーザＬＢ２の戻り光に基づくトラッキング制御を行いながら行われた。また、記録動作は、線速度が７．６９ｍ／ｓであり、データビット長８７.３９ｎｍであり、チャネルクロック周波数が１３２ＭＨｚであり且つ変調方式が１−７ＰＰ変調であるという条件でランダム信号の記録を行った。
【０１３７】
その結果、第１具体例のガイド層１２ａでは、(i)ガイドレーザ光ＬＢ１の反射率が２７％になり且つ(ii)記録再生レーザ光ＬＢ２の反射率が４．５％になるという条件を満たす。つまり、第１具体例のガイド層１２ａは、(i)ガイドレーザ光ＬＢ１の反射率が２０％以上になり且つ(ii)記録再生レーザ光ＬＢ２の反射率が５％以下になるという条件を満たす。加えて、第１具体例のガイド層１２ａの変調度は、７４．６％になる。つまり、第１具体例のガイド層１２ａは、変調度が４０％以上になるという条件を満たす。
【０１３８】
（５−２）第２具体例
図５に示すように、第２具体例のガイド層１２ｂは、ＴｉＯ２−ＳｉＯ２から構成され且つ膜厚が７５ｎｍである誘電体膜１２１と、ＢｉＧｅＯから構成され且つ膜厚が１０ｎｍである記録膜１２２と、Ｆｅ３Ｏ４から構成され且つ膜厚が２ｎｍである光吸収膜１２３と、ＴｉＯ２−ＳｉＯ２から構成され且つ膜厚が３０ｎｍである誘電体膜１２４と、Ａｇ合金から構成され且つ膜厚が１１ｎｍである反射膜１２５が積層された積層構造を有している。
【０１３９】
尚、第２具体例のガイド層１２ｂは、以下の条件で、トラックピッチが０．６４μｍとなり且つグルーブ溝の深さが５２．５ｎｍとなるランドグルーブ構造を有する基板１７上に形成された。誘電体膜１２１及び１２４の夫々は、９０ｓｃｃｍで供給され且つガス圧力が０．６３Ｐａのアルゴンガスをスパッタリングガスとして用いながら、高周波投入電力を７５０Ｗに設定したＲＦスパッタ法で形成された。記録膜１２２、光吸収膜１２３及び反射膜１２５は、第１具体例と同様の態様で形成された。
【０１４０】
図１８に示すように、第２具体例のガイド層１２ｂが備える反射膜１２５は、記録再生レーザ光ＬＢ２に対する屈折率が０．２になり且つガイドレーザ光ＬＢ１に対する屈折率が０．１６になるという特性を有している。また、第２具体例のガイド層１２ｂが備える反射膜１２５は、記録再生レーザ光ＬＢ２に対する消衰係数が２．４４になり且つガイドレーザ光ＬＢ１に対する消衰係数が４．８になるという特性を有している。
【０１４１】
加えて、図１８に示すように、第２具体例のガイド層１２ｂが備える誘電体膜１２１及び誘電体膜１２４の夫々は、記録再生レーザ光ＬＢ２に対する屈折率が２．０５になる（つまり、２．０以上になる）という特性を有している。また、第２具体例のガイド層１２ｂが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０１４２】
このような第２具体例のガイド層１２ｂに対して記録動作を行った際の反射率及び変調度を測定した。尚、記録動作は、第１具体例と同様の条件下で行われた。
【０１４３】
その結果、第２具体例のガイド層１２ｂでは、(i)ガイドレーザ光ＬＢ１の反射率が２７．１％になり且つ(ii)記録再生レーザ光ＬＢ２の反射率が３．３５％になる。つまり、第２具体例のガイド層１２ｂは、(i)ガイドレーザ光ＬＢ１の反射率が２０％以上になり且つ(ii)記録再生レーザ光ＬＢ２の反射率が５％以下になるという条件を満たす。加えて、第２具体例のガイド層１２ｂの変調度は、４３．６％になる。つまり、第２具体例のガイド層１２ｂは、変調度が４０％以上になるという条件を満たす。
【０１４４】
（５−３）第３具体例
図６に示すように、第３具体例のガイド層１２ｃは、ＴｉＯ２から構成され且つ膜厚が５０ｎｍである誘電体膜１２１と、ＢｉＧｅＯから構成され且つ膜厚が１０ｎｍである記録膜１２２と、Ｆｅ３Ｏ４から構成され且つ膜厚が２ｎｍである光吸収膜１２３と、ＴｉＯ２から構成され且つ膜厚が３０ｎｍである誘電体膜１２４と、Ａｕから構成され且つ膜厚が２０ｎｍである反射膜１２５が積層された積層構造を有している。
【０１４５】
尚、第３具体例のガイド層１２ｃは、以下の条件で、トラックピッチが０．６４μｍとなり且つグルーブ溝の深さが５２．５ｎｍとなるランドグルーブ構造を有する基板１７上に形成された。誘電体膜１２１、記録膜１２２、光吸収膜１２３及び誘電体膜１２４は、第１具体例と同様の態様で形成された。反射膜１２５は、９０ｓｃｃｍで供給されるアルゴンガスをスパッタリングガスとして用いながら、投入電力を１５０Ｗに設定したＤＣスパッタ法で形成された。
【０１４６】
図１８に示すように、第３具体例のガイド層１２ｃが備える反射膜１２５は、記録再生レーザ光ＬＢ２に対する屈折率が１．６８になり且つガイドレーザ光ＬＢ１に対する屈折率が０．２６になるという特性を有している。また、第３具体例のガイド層１２ｃが備える反射膜１２５は、記録再生レーザ光ＬＢ２に対する消衰係数が１．９７になり且つガイドレーザ光ＬＢ１に対する消衰係数が３．８３になるという特性を有している。
【０１４７】
加えて、図１８に示すように、第３具体例のガイド層１２ｃが備える誘電体膜１２１及び誘電体膜１２４の夫々は、記録再生レーザ光ＬＢ２に対する屈折率が２．５５になる（つまり、２．０以上になる）という特性を有している。また、第３具体例のガイド層１２ｃが備える誘電体膜１２１及び誘電体膜１２４の夫々は、記録再生レーザ光ＬＢ２に対する消衰係数が０．０３になり且つガイドレーザ光ＬＢ１に対する消衰係数が０．０１になるという特性を有している。
【０１４８】
このような第３具体例のガイド層１２ｃに対して記録動作を行った際の反射率及び変調度を測定した。尚、記録動作は、第１具体例と同様の条件下で行われた。
【０１４９】
その結果、第３具体例のガイド層１２ｃでは、(i)ガイドレーザ光ＬＢ１の反射率が３８．８９％になり且つ(ii)記録再生レーザ光ＬＢ２の反射率４．７８％になる。つまり、第３具体例のガイド層１２ｃは、(i)ガイドレーザ光ＬＢ１の反射率が２０％以上になり且つ(ii)記録再生レーザ光ＬＢ２の反射率が５％以下になるという条件を満たす。加えて、第３具体例のガイド層１２ｃの変調度は、５４％になる。つまり、第３具体例のガイド層１２ｃは、変調度が４０％以上になるという条件を満たす。
【０１５０】
（５−４）第４具体例
図７に示すように、第４具体例のガイド層１２ｄは、ＴｉＯ２−ＳｉＯ２から構成され且つ膜厚が７５ｎｍである誘電体膜１２１と、ＢｉＧｅＯから構成され且つ膜厚が１０ｎｍである記録膜１２２と、Ｆｅ３Ｏ４から構成され且つ膜厚が２ｎｍである光吸収膜１２３と、ＴｉＯ２−ＳｉＯ２から構成され且つ膜厚が３０ｎｍである誘電体膜１２４と、Ａｕから構成され且つ膜厚が２５ｎｍである反射膜１２５が積層された積層構造を有している。
【０１５１】
尚、第４具体例のガイド層１２ｄは、以下の条件で、トラックピッチが０．６４μｍとなり且つグルーブ溝の深さが５２．５ｎｍとなるランドグルーブ構造を有する基板１７上に形成された。誘電体膜１２１、記録膜１２２、光吸収膜１２３及び誘電体膜１２４は、第２具体例と同様の態様で形成された。反射膜１２５は、第３具体例と同様の態様で形成された。
【０１５２】
図１８に示すように、第４具体例のガイド層１２ｄが備える反射膜１２５は、記録再生レーザ光ＬＢ２に対する屈折率が１．６８になり且つガイドレーザ光ＬＢ１に対する屈折率が０．２６になるという特性を有している。また、第４具体例のガイド層１２ｄが備える反射膜１２５は、記録再生レーザ光ＬＢ２に対する消衰係数が１．９７になり且つガイドレーザ光ＬＢ１に対する消衰係数が３．８３になるという特性を有している。
【０１５３】
加えて、図１８に示すように、第４具体例のガイド層１２ｄが備える誘電体膜１２１及び誘電体膜１２４の夫々は、記録再生レーザ光ＬＢ２に対する屈折率が２．０５になる（つまり、２．０以上になる）という特性を有している。また、第４具体例のガイド層１２ｄが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０１５４】
このような第４具体例のガイド層１２ｄに対して記録動作を行った際の反射率及び変調度を測定した。尚、記録動作は、第１具体例と同様の条件下で行われた。
【０１５５】
その結果、第４具体例のガイド層１２ｄでは、(i)ガイドレーザ光ＬＢ１の反射率が３２．２％になり且つ(ii)記録再生レーザ光ＬＢ２の反射率４．５２％になる。つまり、第４具体例のガイド層１２ｄは、(i)ガイドレーザ光ＬＢ１の反射率が２０％以上になり且つ(ii)記録再生レーザ光ＬＢ２の反射率が５％以下になるという条件を満たす。加えて、第４具体例のガイド層１２ｄの変調度は、４８．１％になる。つまり、第４具体例のガイド層１２ｄは、変調度が４０％以上になるという条件を満たす。
【０１５６】
（５−５）第５具体例
図８に示すように、第５具体例のガイド層１２ｅは、ＴｉＯ２から構成され且つ膜厚が６４ｎｍである誘電体膜１２１と、ＢｉＧｅＯから構成され且つ膜厚が１２．５ｎｍである記録膜１２２と、Ｆｅ３Ｏ４から構成され且つ膜厚が２ｎｍである光吸収膜１２３と、ＴｉＯ２から構成され且つ膜厚が３０ｎｍである誘電体膜１２４と、Ｃｕから構成され且つ膜厚が１１ｎｍである反射膜１２５が積層された積層構造を有している。
【０１５７】
尚、第５具体例のガイド層１２ｅは、以下の条件で、トラックピッチが０．６４μｍとなり且つグルーブ溝の深さが５２．５ｎｍとなるランドグルーブ構造を有する基板１７上に形成された。誘電体膜１２１、光吸収膜１２３及び誘電体膜１２４は、第１具体例と同様の態様で形成された。記録膜１２２は、６０ｓｃｃｍで供給されるアルゴンガス及び３０ｓｃｃｍで供給される酸素ガスから構成されるガス圧力が０．５８Ｐａの混合ガスをスパッタリングガスとして用いながら、高周波投入電力を３００Ｗに設定したＲＦスパッタ法で形成された。反射膜１２５は、９０ｓｃｃｍで供給されるアルゴンガスをスパッタリングガスとして用いながら、投入電力を１５０Ｗに設定したＤＣスパッタ法で形成された。
【０１５８】
図１８に示すように、第５具体例のガイド層１２ｅが備える反射膜１２５は、記録再生レーザ光ＬＢ２に対する屈折率が１．１８になり且つガイドレーザ光ＬＢ１に対する屈折率が０．２４になるという特性を有している。また、第５具体例のガイド層１２ｅが備える反射膜１２５は、記録再生レーザ光ＬＢ２に対する消衰係数が２．２１になり且つガイドレーザ光ＬＢ１に対する消衰係数が４．１５になるという特性を有している。
【０１５９】
加えて、図１８に示すように、第５具体例のガイド層１２ｅが備える誘電体膜１２１及び誘電体膜１２４の夫々は、記録再生レーザ光ＬＢ２に対する屈折率が２．５５になる（つまり、２．０以上になる）という特性を有している。また、第５具体例のガイド層１２ｅが備える誘電体膜１２１及び誘電体膜１２４の夫々は、記録再生レーザ光ＬＢ２に対する消衰係数が０．０３になり且つガイドレーザ光ＬＢ１に対する消衰係数が０．０１になるという特性を有している。
【０１６０】
このような第５具体例のガイド層１２ｅに対して記録動作を行った際の反射率及び変調度を測定した。尚、記録動作は、第１具体例と同様の条件下で行われた。
【０１６１】
その結果、第５具体例のガイド層１２ｅでは、(i)ガイドレーザ光ＬＢ１の反射率が２３．２％になり且つ(ii)記録再生レーザ光ＬＢ２の反射率３．０１％になる。つまり、第５具体例のガイド層１２ｅは、(i)ガイドレーザ光ＬＢ１の反射率が２０％以上になり且つ(ii)記録再生レーザ光ＬＢ２の反射率が５％以下になるという条件を満たす。加えて、第５具体例のガイド層１２ｅの変調度は、６５．２％になる。つまり、第５具体例のガイド層１２ｅは、変調度が４０％以上になるという条件を満たす。
【０１６２】
（５−６）第６具体例
図９に示すように、第６具体例のガイド層１２ｆは、ＴｉＯ２−ＳｉＯ２（但し、ＴｉＯ２＝６５ｍｏｌ％、ＳｉＯ２＝３５ｍｏｌ％）から構成され且つ膜厚が６４ｎｍである誘電体膜１２１と、ＢｉＧｅＯから構成され且つ膜厚が１２．５ｎｍである記録膜１２２と、Ｆｅ３Ｏ４から構成され且つ膜厚が２ｎｍである光吸収膜１２３と、ＴｉＯ２−ＳｉＯ２（但し、ＴｉＯ２＝６５ｍｏｌ％、ＳｉＯ２＝３５ｍｏｌ％）から構成され且つ膜厚が３０ｎｍである誘電体膜１２４と、Ｃｕから構成され且つ膜厚が１１ｎｍである反射膜１２５が積層された積層構造を有している。
【０１６３】
尚、第６具体例のガイド層１２ｆは、以下の条件で、トラックピッチが０．６４μｍとなり且つグルーブ溝の深さが５２．５ｎｍとなるランドグルーブ構造を有する基板１７上に形成された。誘電体膜１２１及び誘電体膜１２４は、第２具体例と同様の態様で形成された。記録膜１２２、光吸収膜１２３及び反射膜１２５は、第５具体例と同様の態様で形成された。
【０１６４】
図１８に示すように、第６具体例のガイド層１２ｆが備える反射膜１２５は、記録再生レーザ光ＬＢ２に対する屈折率が１．１８になり且つガイドレーザ光ＬＢ１に対する屈折率が０．２４になるという特性を有している。また、第６具体例のガイド層１２ｆが備える反射膜１２５は、記録再生レーザ光ＬＢ２に対する消衰係数が２．２１になり且つガイドレーザ光ＬＢ１に対する消衰係数が４．１５になるという特性を有している。
【０１６５】
加えて、図１８に示すように、第６具体例のガイド層１２ｆが備える誘電体膜１２１及び誘電体膜１２４の夫々は、記録再生レーザ光ＬＢ２に対する屈折率が２．０５になる（つまり、２．０以上になる）という特性を有している。また、第６具体例のガイド層１２ｆが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０１６６】
このような第６具体例のガイド層１２ｆに対して記録動作を行った際の反射率及び変調度を測定した。尚、記録動作は、第１具体例と同様の条件下で行われた。
【０１６７】
その結果、第６具体例のガイド層１２ｆでは、(i)ガイドレーザ光ＬＢ１の反射率が２２．２％になり且つ(ii)記録再生レーザ光ＬＢ２の反射率３．８９％になる。つまり、第６具体例のガイド層１２ｆは、(i)ガイドレーザ光ＬＢ１の反射率が２０％以上になり且つ(ii)記録再生レーザ光ＬＢ２の反射率が５％以下になるという条件を満たす。加えて、第６具体例のガイド層１２ｆの変調度は、５５．１％になる。つまり、第６具体例のガイド層１２ｆは、変調度が４０％以上になるという条件を満たす。
【０１６８】
（５−７）第７具体例
図１０に示すように、第７具体例のガイド層１２ｇは、ＺｎＳ−ＳｉＯ２（但し、ＺｎＳ＝９０ｍｏｌ％、ＳｉＯ２＝１０ｍｏｌ％）から構成され且つ膜厚が４２ｎｍである誘電体膜１２１と、ＢｉＧｅＯから構成され且つ膜厚が１５ｎｍである記録膜１２２と、Ｆｅ３Ｏ４から構成され且つ膜厚が２ｎｍである光吸収膜１２３と、ＺｎＳ−ＳｉＯ２（但し、ＺｎＳ＝９０ｍｏｌ％、ＳｉＯ２＝１０ｍｏｌ％）から構成され且つ膜厚が３０ｎｍである誘電体膜１２４と、Ａｇ合金から構成され且つ膜厚が１１ｎｍである反射膜１２５が積層された積層構造を有している。
【０１６９】
尚、第７具体例のガイド層１２ｇは、以下の条件で、トラックピッチが０．６４μｍとなり且つグルーブ溝の深さが５２．５ｎｍとなるランドグルーブ構造を有する基板１７上に形成された。誘電体膜１２１及び誘電体膜１２４は、９０ｓｃｃｍで供給され且つガス圧力が０．４１Ｐａのアルゴンガスをスパッタリングガスとして用いながら、高周波投入電力を４２０Ｗに設定したＲＦスパッタ法で形成された。記録膜１２２及び光吸収膜１２３は、第５具体例と同様の態様で形成された。反射膜１２５は、第１具体例と同様の態様で形成された。
【０１７０】
図１８に示すように、第７具体例のガイド層１２ｇが備える反射膜１２５は、記録再生レーザ光ＬＢ２に対する屈折率が０．２になり且つガイドレーザ光ＬＢ１に対する屈折率が０．１６になるという特性を有している。また、第７具体例のガイド層１２ｇが備える反射膜１２５は、記録再生レーザ光ＬＢ２に対する消衰係数が２．４４になり且つガイドレーザ光ＬＢ１に対する消衰係数が４．８になるという特性を有している。
【０１７１】
加えて、図１８に示すように、第７具体例のガイド層１２ｇが備える誘電体膜１２１及び誘電体膜１２４の夫々は、記録再生レーザ光ＬＢ２に対する屈折率が２．３８になる（つまり、２．０以上になる）という特性を有している。また、第７具体例のガイド層１２ｇが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０１７２】
このような第７具体例のガイド層１２ｇに対して記録動作を行った際の反射率及び変調度を測定した。尚、記録動作は、第１具体例と同様の条件下で行われた。
【０１７３】
その結果、第７具体例のガイド層１２ｇでは、(i)ガイドレーザ光ＬＢ１の反射率が２６．２％になり且つ(ii)記録再生レーザ光ＬＢ２の反射率２．８％になる。つまり、第７具体例のガイド層１２ｇは、(i)ガイドレーザ光ＬＢ１の反射率が２０％以上になり且つ(ii)記録再生レーザ光ＬＢ２の反射率が５％以下になるという条件を満たす。加えて、第７具体例のガイド層１２ｇの変調度は、７６．０％になる。つまり、第７具体例のガイド層１２ｇは、変調度が４０％以上になるという条件を満たす。
【０１７４】
（５−８）第８具体例
図１１に示すように、第８具体例のガイド層１２ｈは、ＺｎＳ−ＳｉＯ２（但し、ＺｎＳ＝９０ｍｏｌ％、ＳｉＯ２＝１０ｍｏｌ％）から構成され且つ膜厚が３５ｎｍである誘電体膜１２１と、ＢｉＧｅＯから構成され且つ膜厚が１５ｎｍである記録膜１２２と、Ｆｅ３Ｏ４から構成され且つ膜厚が２ｎｍである光吸収膜１２３と、ＺｎＳ−ＳｉＯ２（但し、ＺｎＳ＝９０ｍｏｌ％、ＳｉＯ２＝１０ｍｏｌ％）から構成され且つ膜厚が４０ｎｍである誘電体膜１２４と、Ａｕから構成され且つ膜厚が２５ｎｍである反射膜１２５が積層された積層構造を有している。
【０１７５】
尚、第８具体例のガイド層１２ｈは、以下の条件で、トラックピッチが０．６４μｍとなり且つグルーブ溝の深さが５２．５ｎｍとなるランドグルーブ構造を有する基板１７上に形成された。誘電体膜１２１、記録膜１２２、光吸収膜１２３及び誘電体膜１２４は、第７具体例と同様の態様で形成された。反射膜１２５は、第３具体例と同様の態様で形成された。
【０１７６】
図１８に示すように、第８具体例のガイド層１２ｈが備える反射膜１２５は、記録再生レーザ光ＬＢ２に対する屈折率が１．６８になり且つガイドレーザ光ＬＢ１に対する屈折率が０．２６になるという特性を有している。また、第８具体例のガイド層１２ｈが備える反射膜１２５は、記録再生レーザ光ＬＢ２に対する消衰係数が１．９７になり且つガイドレーザ光ＬＢ１に対する消衰係数が３．８３になるという特性を有している。
【０１７７】
加えて、図１８に示すように、第８具体例のガイド層１２ｈが備える誘電体膜１２１及び誘電体膜１２４の夫々は、記録再生レーザ光ＬＢ２に対する屈折率が２．３８になる（つまり、２．０以上になる）という特性を有している。また、第８具体例のガイド層１２ｈが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０１７８】
このような第８具体例のガイド層１２ｈに対して記録動作を行った際の反射率及び変調度を測定した。尚、記録動作は、第１具体例と同様の条件下で行われた。
【０１７９】
その結果、第８具体例のガイド層１２ｈでは、(i)ガイドレーザ光ＬＢ１の反射率が４１．５％になり且つ(ii)記録再生レーザ光ＬＢ２の反射率４．２５％になる。つまり、第８具体例のガイド層１２ｈは、(i)ガイドレーザ光ＬＢ１の反射率が２０％以上になり且つ(ii)記録再生レーザ光ＬＢ２の反射率が５％以下になるという条件を満たす。加えて、第８具体例のガイド層１２ｈの変調度は、５７．１％になる。つまり、第８具体例のガイド層１２ｈは、変調度が４０％以上になるという条件を満たす。
【０１８０】
（５−９）第９具体例
図１２に示すように、第９具体例のガイド層１２ｉは、ＺｎＳ−ＳｉＯ２（但し、ＺｎＳ＝９０ｍｏｌ％、ＳｉＯ２＝１０ｍｏｌ％）から構成され且つ膜厚が５０ｎｍである誘電体膜１２１と、ＢｉＧｅＯから構成され且つ膜厚が１５ｎｍである記録膜１２２と、Ｆｅ３Ｏ４から構成され且つ膜厚が２ｎｍである光吸収膜１２３と、ＺｎＳ−ＳｉＯ２（但し、ＺｎＳ＝９０ｍｏｌ％、ＳｉＯ２＝１０ｍｏｌ％）から構成され且つ膜厚が３０ｎｍである誘電体膜１２４と、Ｃｕから構成され且つ膜厚が１５ｎｍである反射膜１２５が積層された積層構造を有している。
【０１８１】
尚、第９具体例のガイド層１２ｉは、以下の条件で、トラックピッチが０．６４μｍとなり且つグルーブ溝の深さが５２．５ｎｍとなるランドグルーブ構造を有する基板１７上に形成された。誘電体膜１２１、記録膜１２２、光吸収膜１２３及び誘電体膜１２４は、第７具体例と同様の態様で形成された。反射膜１２５は、第５具体例と同様の態様で形成された。
【０１８２】
図１８に示すように、第９具体例のガイド層１２ｉが備える反射膜１２５は、記録再生レーザ光ＬＢ２に対する屈折率が１．１８になり且つガイドレーザ光ＬＢ１に対する屈折率が０．２４になるという特性を有している。また、第９具体例のガイド層１２ｉが備える反射膜１２５は、記録再生レーザ光ＬＢ２に対する消衰係数が２．２１になり且つガイドレーザ光ＬＢ１に対する消衰係数が４．１５になるという特性を有している。
【０１８３】
加えて、図１８に示すように、第９具体例のガイド層１２ｉが備える誘電体膜１２１及び誘電体膜１２４の夫々は、記録再生レーザ光ＬＢ２に対する屈折率が２．３８になる（つまり、２．０以上になる）という特性を有している。また、第９具体例のガイド層１２ｉが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０１８４】
このような第９具体例のガイド層１２ｉに対して記録動作を行った際の反射率及び変調度を測定した。尚、記録動作は、第１具体例と同様の条件下で行われた。
【０１８５】
その結果、第９具体例のガイド層１２ｉでは、(i)ガイドレーザ光ＬＢ１の反射率が２３％になり且つ(ii)記録再生レーザ光ＬＢ２の反射率３．１３％になる。つまり、第９具体例のガイド層１２ｉは、(i)ガイドレーザ光ＬＢ１の反射率が２０％以上になり且つ(ii)記録再生レーザ光ＬＢ２の反射率が５％以下になるという条件を満たす。加えて、第９具体例のガイド層１２ｉの変調度は、６１．４％になる。つまり、第９具体例のガイド層１２ｉは、変調度が４０％以上になるという条件を満たす。
【０１８６】
（５−１０）第１比較例
図１３に示すように、第１比較例のガイド層１２ｊは、ＴｉＯ２から構成され且つ膜厚が５５ｎｍである誘電体膜１２１と、ＢｉＧｅＯから構成され且つ膜厚が１０ｎｍである記録膜１２２と、Ｆｅ３Ｏ４から構成され且つ膜厚が２ｎｍである光吸収膜１２３と、ＴｉＯ２から構成され且つ膜厚が３５ｎｍである誘電体膜１２４と、Ａｌから構成され且つ膜厚が８ｎｍである反射膜１２５が積層された積層構造を有している。
【０１８７】
尚、第１比較例のガイド層１２ｊは、以下の条件で、トラックピッチが０．６４μｍとなり且つグルーブ溝の深さが５２．５ｎｍとなるランドグルーブ構造を有する基板１７上に形成された。誘電体膜１２１、記録膜１２２、光吸収膜１２３及び誘電体膜１２４は、第１具体例と同様の態様で形成された。反射膜１２５は、１５ｓｃｃｍで供給されるアルゴンガスをスパッタリングガスとして用いながら、投入電力を２ｋＷに設定したＤＣスパッタ法で形成された。
【０１８８】
図１９に示すように、第１比較例のガイド層１２ｊが備える反射膜１２５は、記録再生ＬＢ２に対する屈折率が０．４７になり且つガイドレーザ光ＬＢ１に対する屈折率が１．２７になるという特性を有している。つまり、第１比較例のガイド層１２ｊが備える反射膜１２５は、ガイドレーザ光ＬＢ１に対する屈折率が記録再生ＬＢ２に対する屈折率よりも小さくなるという特性を有していない。また、第１比較例のガイド層１２ｊが備える反射膜１２５は、記録再生レーザ光ＬＢ２に対する消衰係数が４．２５になり且つガイドレーザ光ＬＢ１に対する消衰係数が６．４４になるという特性を有している。
【０１８９】
加えて、図１９に示すように、第１比較例のガイド層１２ｊが備える誘電体膜１２１及び誘電体膜１２４の夫々は、記録再生レーザ光ＬＢ２に対する屈折率が２．５５になる（つまり、２．０以上になる）という特性を有している。また、第１比較例のガイド層１２ｊが備える誘電体膜１２１及び誘電体膜１２４の夫々は、記録再生レーザ光ＬＢ２に対する消衰係数が０．０３になり且つガイドレーザ光ＬＢ１に対する消衰係数が０．０１になるという特性を有している。
【０１９０】
このような第１比較例のガイド層１２ｊに対して記録動作を行った際の反射率及び透過率並びに変調度を測定した。尚、記録動作は、第１具体例と同様の条件下で行われた。
【０１９１】
その結果、第１比較例のガイド層１２ｊでは、記録再生レーザ光ＬＢ２の反射率が３．３８％になる。つまり、第１比較例のガイド層１２ｊは、記録再生レーザ光ＬＢ２の反射率が３％以下になるという条件を満たす。加えて、第１比較例のガイド層１２ｊの変調度は、５６％になる。つまり、第１比較例のガイド層１２ｊは、変調度が４０％以上になるという条件を満たす。
【０１９２】
しかしながら、第１比較例のガイド層１２ｊでは、ガイドレーザ光ＬＢ１の反射率が１６．５％になる。つまり、第１比較例のガイド層１２ｊは、ガイドレーザ光ＬＢ１の反射率が２０％以上になるという条件を満たさない。従って、第１比較例のガイド層１２ｊに対しては、ガイドレーザ光ＬＢ１の戻り光から適切なプッシュプル信号を取得でき、且つ、複数の記録層１３に対する干渉を避けながら、記録再生レーザ光ＬＢ１を用いたガイド層１２に対するデータの記録動作及び再生動作を好適に行うことができるとは限らない。
【０１９３】
（５−１１）第２比較例
図１４に示すように、第２比較例のガイド層１２ｋは、ＴｉＯ２−ＳｉＯ２から構成され且つ膜厚が７５ｎｍである誘電体膜１２１と、ＢｉＧｅＯから構成され且つ膜厚が１０ｎｍである記録膜１２２と、Ｆｅ３Ｏ４から構成され且つ膜厚が２ｎｍである光吸収膜１２３と、ＴｉＯ２−ＳｉＯ２から構成され且つ膜厚が３５ｎｍである誘電体膜１２４と、Ａｌから構成され且つ膜厚が８ｎｍである反射膜１２５が積層された積層構造を有している。
【０１９４】
尚、第２比較例のガイド層１２ｋは、以下の条件で、トラックピッチが０．６４μｍとなり且つグルーブ溝の深さが５２．５ｎｍとなるランドグルーブ構造を有する基板１７上に形成された。誘電体膜１２１、記録膜１２２、光吸収膜１２３及び誘電体膜１２４は、第２具体例と同様の態様で形成された。反射膜１２５は、第１比較例と同様の態様で形成された。
【０１９５】
図１９に示すように、第２比較例のガイド層１２ｋが備える反射膜１２５は、記録再生ＬＢ２に対する屈折率が０．４７になり且つガイドレーザ光ＬＢ１に対する屈折率が１．２７になるという特性を有している。つまり、第２比較例のガイド層１２ｋが備える反射膜１２５は、ガイドレーザ光ＬＢ１に対する屈折率が記録再生ＬＢ２に対する屈折率よりも小さくなるという特性を有していない。また、第２比較例のガイド層１２ｋが備える反射膜１２５は、記録再生レーザ光ＬＢ２に対する消衰係数が４．２５になり且つガイドレーザ光ＬＢ１に対する消衰係数が６．４４になるという特性を有している。
【０１９６】
加えて、図１０に示すように、第２比較例のガイド層１２ｆが備える誘電体膜１２１及び誘電体膜１２４の夫々は、記録再生レーザ光ＬＢ２に対する屈折率が２．０５になる（つまり、２．０以上になる）という特性を有している。また、第２比較例のガイド層１２ｋが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０１９７】
このような第２比較例のガイド層１２ｋに対して記録動作を行った際の反射率及び透過率並びに変調度を測定した。尚、記録動作は、第１具体例と同様の条件下で行われた。
【０１９８】
その結果、第２比較例のガイド層１２ｋでは、ガイドレーザ光ＬＢ１の反射率が１６．８％になる。つまり、第２比較例のガイド層１２ｋは、ガイドレーザ光ＬＢ１の反射率が２０％以上になるという条件を満たさない。加えて、第２比較例のガイド層１２ｋでは、記録再生レーザ光ＬＢ２の反射率が５．９７％になる。つまり、第２比較例のガイド層１２ｋは、記録再生レーザ光ＬＢ２の反射率が５％以下になるという条件を満たさない。加えて、第２比較例のガイド層１２ｋの変調度は、２９．９％になる。つまり、第２比較例のガイド層１２ｋは、変調度が４０％以上になるという条件を満たさない。従って、第２比較例のガイド層１２ｋに対しては、ガイドレーザ光ＬＢ１の戻り光から適切なプッシュプル信号を取得でき、且つ、複数の記録層１３に対する干渉を避けながら、記録再生レーザ光ＬＢ１を用いたガイド層１２に対するデータの記録動作及び再生動作を好適に行うことができるとは限らない。
【０１９９】
（５−１２）第３比較例
図１５に示すように、第３比較例のガイド層１２ｌは、ＳｉＯ２から構成され且つ膜厚が４２ｎｍである誘電体膜１２１と、ＢｉＧｅＯから構成され且つ膜厚が１０ｎｍである記録膜１２２と、Ｆｅ３Ｏ４から構成され且つ膜厚が２ｎｍである光吸収膜１２３と、ＳｉＯ２から構成され且つ膜厚が３５ｎｍである誘電体膜１２４と、Ａｇ合金から構成され且つ膜厚が１１ｎｍである反射膜１２５が積層された積層構造を有している。
【０２００】
尚、第３比較例のガイド層１２ｌは、以下の条件で、トラックピッチが０．６４μｍとなり且つグルーブ溝の深さが５２．５ｎｍとなるランドグルーブ構造を有する基板１７上に形成された。誘電体膜１２１及び１２４の夫々は、９０ｓｃｃｍで供給され且つガス圧力が０．６１Ｐａのアルゴンガスをスパッタリングガスとして用いながら、高周波投入電力を５００Ｗに設定したＲＦスパッタ法で形成された。記録膜１２２及び光吸収膜１２３は、第５具体例と同様の態様で形成された。反射膜１２５は、第１具体例と同様の態様で形成された。
【０２０１】
図１９に示すように、第３比較例のガイド層１２ｌが備える反射膜１２５は、記録再生ＬＢ２に対する屈折率が０．２になり且つガイドレーザ光ＬＢ１に対する屈折率が０．１６になるという特性を有している。また、第３比較例のガイド層１２ｌが備える反射膜１２５は、記録再生レーザ光ＬＢ２に対する消衰係数が２．４４になり且つガイドレーザ光ＬＢ１に対する消衰係数が４．８になるという特性を有している。
【０２０２】
加えて、図１９に示すように、第３比較例のガイド層１２ｌが備える誘電体膜１２１及び誘電体膜１２４の夫々は、記録再生レーザ光ＬＢ２に対する屈折率が１．４３になるという特性を有している。つまり、第３比較例のガイド層１２ｌが備える誘電体膜１２１及び誘電体膜１２４の夫々は、記録再生レーザ光ＬＢ２に対する屈折率が２．０以上になるという特性を有していない。また、第３比較例のガイド層１２ｌが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０２０３】
このような第３比較例のガイド層１２ｌに対して記録動作を行った際の反射率及び透過率並びに変調度を測定した。尚、記録動作は、第１具体例と同様の条件下で行われた。
【０２０４】
その結果、第３比較例のガイド層１２ｌでは、ガイドレーザ光ＬＢ１の反射率が２３％になる。つまり、第３比較例のガイド層１２ｌは、ガイドレーザ光ＬＢ１の反射率が２０％以上になるという条件を満たす。
【０２０５】
しかしながら、第３比較例のガイド層１２ｌでは、記録再生レーザ光ＬＢ２の反射率が６．６％になる。つまり、第３比較例のガイド層１２ｌは、記録再生レーザ光ＬＢ２の反射率が５％以下になるという条件を満たさない。加えて、第３比較例のガイド層１２ｌの変調度は、５％になる。つまり、第３比較例のガイド層１２ｌは、変調度が４０％以上になるという条件を満たさない。従って、第３比較例のガイド層１２ｌに対しては、ガイドレーザ光ＬＢ１の戻り光から適切なプッシュプル信号を取得でき、且つ、複数の記録層１３に対する干渉を避けながら、記録再生レーザ光ＬＢ１を用いたガイド層１２に対するデータの記録動作及び再生動作を好適に行うことができるとは限らない。
【０２０６】
（５−１３）第４比較例
図１６に示すように、第４比較例のガイド層１２ｍは、ＡｌＮから構成され且つ膜厚が７６ｎｍである誘電体膜１２１と、ＢｉＧｅＯから構成され且つ膜厚が１２．５ｎｍである記録膜１２２と、Ｆｅ３Ｏ４から構成され且つ膜厚が２ｎｍである光吸収膜１２３と、ＡｌＮから構成され且つ膜厚が３０ｎｍである誘電体膜１２４と、Ａｇ合金から構成され且つ膜厚が１１ｎｍである反射膜１２５が積層された積層構造を有している。
【０２０７】
尚、第４比較例のガイド層１２ｍは、以下の条件で、トラックピッチが０．６４μｍとなり且つグルーブ溝の深さが５２．５ｎｍとなるランドグルーブ構造を有する基板１７上に形成された。誘電体膜１２１及び１２４の夫々は、８５．５ｓｃｃｍで供給されるアルゴンガス及び４．５ｓｃｃｍで供給される窒素ガスから構成されるガス圧力が０．４３Ｐａの混合ガスをスパッタリングガスとして用いながら、高周波投入電力を７００Ｗに設定したＲＦスパッタ法で形成された。記録膜１２２及び光吸収膜１２３は、第５具体例と同様の態様で形成された。反射膜１２５は、第１具体例と同様の態様で形成された。
【０２０８】
図１９に示すように、第４比較例のガイド層１２ｍが備える反射膜１２５は、記録再生ＬＢ２に対する屈折率が０．２になり且つガイドレーザ光ＬＢ１に対する屈折率が０．１６になるという特性を有している。また、第４比較例のガイド層１２ｍが備える反射膜１２５は、記録再生レーザ光ＬＢ２に対する消衰係数が２．４４になり且つガイドレーザ光ＬＢ１に対する消衰係数が４．８になるという特性を有している。
【０２０９】
加えて、図１９に示すように、第４比較例のガイド層１２ｍが備える誘電体膜１２１及び誘電体膜１２４の夫々は、記録再生レーザ光ＬＢ２に対する屈折率が１．９６になるという特性を有している。つまり、第４比較例のガイド層１２ｍが備える誘電体膜１２１及び誘電体膜１２４の夫々は、記録再生レーザ光ＬＢ２に対する屈折率が２．０以上になるという特性を有していない。また、第４比較例のガイド層１２ｍが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０２１０】
このような第４比較例のガイド層１２ｍに対して記録動作を行った際の反射率及び透過率並びに変調度を測定した。尚、記録動作は、第１具体例と同様の条件下で行われた。
【０２１１】
その結果、第４比較例のガイド層１２ｍでは、ガイドレーザ光ＬＢ１の反射率が２８．４％になる。つまり、第４比較例のガイド層１２ｍは、ガイドレーザ光ＬＢ１の反射率が２０％以上になるという条件を満たす。加えて、第４比較例のガイド層１２ｍの変調度は、７１．３％になる。つまり、第４比較例のガイド層１２ｍは、変調度が４０％以上になるという条件を満たす。
【０２１２】
しかしながら、第４比較例のガイド層１２ｍでは、記録再生レーザ光ＬＢ２の反射率が７．１４％になる。つまり、第４比較例のガイド層１２ｍは、記録再生レーザ光ＬＢ２の反射率が５％以下になるという条件を満たさない。従って、第４比較例のガイド層１２ｍに対しては、ガイドレーザ光ＬＢ１の戻り光から適切なプッシュプル信号を取得でき、且つ、複数の記録層１３に対する干渉を避けながら、記録再生レーザ光ＬＢ１を用いたガイド層１２に対するデータの記録動作及び再生動作を好適に行うことができるとは限らない。
【０２１３】
（５−１４）第５比較例
図１７に示すように、第５比較例のガイド層１２ｎは、ＡｌＮから構成され且つ膜厚が７３ｎｍである誘電体膜１２１と、ＢｉＧｅＯから構成され且つ膜厚が１２．５ｎｍである記録膜１２２と、Ｆｅ３Ｏ４から構成され且つ膜厚が２ｎｍである光吸収膜１２３と、ＡｌＮから構成され且つ膜厚が３５ｎｍである誘電体膜１２４と、Ｃｕから構成され且つ膜厚が１８ｎｍである反射膜１２５が積層された積層構造を有している。
【０２１４】
尚、第５比較例のガイド層１２ｎは、以下の条件で、トラックピッチが０．６４μｍとなり且つグルーブ溝の深さが５２．５ｎｍとなるランドグルーブ構造を有する基板１７上に形成された。誘電体膜１２１、記録膜１２２、光吸収膜１２及び１２４の夫々は、第４比較例と同様の態様で形成された。反射膜１２５は、第５具体例と同様の態様で形成された。
【０２１５】
図１９に示すように、第５比較例のガイド層１２ｎが備える反射膜１２５は、記録再生ＬＢ２に対する屈折率が１．１８になり且つガイドレーザ光ＬＢ１に対する屈折率が０．２４になるという特性を有している。また、第５比較例のガイド層１２ｎが備える反射膜１２５は、記録再生レーザ光ＬＢ２に対する消衰係数が２．２１になり且つガイドレーザ光ＬＢ１に対する消衰係数が４．１５になるという特性を有している。
【０２１６】
加えて、図１９に示すように、第５比較例のガイド層１２ｎが備える誘電体膜１２１及び誘電体膜１２４の夫々は、記録再生レーザ光ＬＢ２に対する屈折率が１．９６になるという特性を有している。つまり、第５比較例のガイド層１２ｎが備える誘電体膜１２１及び誘電体膜１２４の夫々は、記録再生レーザ光ＬＢ２に対する屈折率が２．０以上になるという特性を有していない。また、第５比較例のガイド層１２ｎが備える誘電体膜１２１及び誘電体膜１２４の夫々は、記録再生レーザ光ＬＢ２に対する消衰係数が０．００になり且つガイドレーザ光ＬＢ１に対する消衰係数が０．００になるという特性を有している。
【０２１７】
このような第５比較例のガイド層１２ｎに対して記録動作を行った際の反射率及び透過率並びに変調度を測定した。尚、記録動作は、第１具体例と同様の条件下で行われた。
【０２１８】
その結果、第５比較例のガイド層１２ｎでは、ガイドレーザ光ＬＢ１の反射率が２２％になる。つまり、第５比較例のガイド層１２ｎは、ガイドレーザ光ＬＢ１の反射率が２０％以上になるという条件を満たす。加えて、第５比較例のガイド層１２ｎの変調度は、６７．３％になる。つまり、第５比較例のガイド層１２ｎは、変調度が４０％以上になるという条件を満たす。
【０２１９】
しかしながら、第５比較例のガイド層１２ｎでは、記録再生レーザ光ＬＢ２の反射率が７．１％になる。つまり、第５比較例のガイド層１２ｎは、記録再生レーザ光ＬＢ２の反射率が５％以下になるという条件を満たさない。従って、第５比較例のガイド層１２ｎに対しては、ガイドレーザ光ＬＢ１の戻り光から適切なプッシュプル信号を取得でき、且つ、複数の記録層１３に対する干渉を避けながら、記録再生レーザ光ＬＢ１を用いたガイド層１２に対するデータの記録動作及び再生動作を好適に行うことができるとは限らない。
【０２２０】
尚、以上の第１具体例から第９具体例を比較すると、誘電体膜１２１及び１２４の夫々の屈折率が大きいほど、変調度が大きくなっていることが分かる。従って、誘電体膜１２１及び１２４の夫々の屈折率は大きいほど好ましいとも言える。但し、誘電体膜１２１及び１２４がＴｉＯ２−ＳｉＯ２によって比較的容易に実現されることを考慮すれば、誘電体膜１２１及び１２４の夫々の屈折率は、ＴｉＯ２−ＳｉＯ２によって実現される２．０５以上であることが好ましい。或いは、誘電体膜１２１及び１２４がＴｉＯ２によって比較的容易に実現されることを考慮すれば、誘電体膜１２１及び１２４の夫々の屈折率は、ＴｉＯ２によって実現される２．５５以上であることがより好ましい。一方で、本願発明者等の実験によれば、誘電体膜１２１及び１２４を構成する材料との兼ね合い（つまり、誘電体膜１２１及び１２４の実現容易性等）を踏まえた上での誘電体膜１２１及び１２４の夫々の屈折率は、２．３以上であることがより好ましい。
【０２２１】
（６）記録再生装置
続いて、図２０を参照して、本実施例の記録再生装置１０１について説明する。図２０は、記録再生装置１０１の基本構成を示すブロック図である。
【０２２２】
図２０に示すように、記録再生装置１０１は、ディスクドライブとして構成されている。記録再生装置１０１は、ホストコンピュータ２０１と接続されている。記録再生装置１０１は、光ピックアップ（ＰＵ：Ｐｉｃｋ  Ｕｐ）１０２、信号記録再生手段１０３、スピンドルモータ１０４、バス１０６、ＣＰＵ（ドライブ制御部）１１１、メモリ１１２及びデータ入出力部１１３を備える。
【０２２３】
ここで、図２１を参照しながら、光ピックアップ１０２の構成についてより詳細に説明する。図２１は、光ピックアップ１０２の構成を示すブロック図である。
【０２２４】
図２１に示すように、光ピックアップ１０２は、赤色レーザダイオードである光源ＬＤ１と、青色レーザダイオードである光源ＬＤ２を備えている。光源ＬＤ１からはガイドレーザ光ＬＢ１が出射され、光源ＬＤ２からは記録再生レーザ光ＬＢ２が出射される。
【０２２５】
光源ＬＤ１から出射されたガイドレーザ光ＬＢ１は、偏向ビームスプリッタ（ＰＢＳ）、４分の１波長板（１／４ＷＰ）、対物レンズ１０２Ｌ等を介して、光ディスク１１のガイド層１２に集光される。ガイドレーザ光ＬＢ１のガイド層１２からの戻り光は、対物レンズ１０２Ｌ、４分の１波長板、偏向ビームスプリッタ等を介して、受光素子ＰＤ１に入射する。
【０２２６】
光源ＬＤ２から出射された記録再生レーザ光ＬＢ２は、偏向ビームスプリッタ（ＰＢＳ）、４分の１波長板、対物レンズ１０２Ｌ等を介して、光ディスク１１の複数の記録層１３のうち、記録対象又は再生対象である所望の記録層１３に集光される。記録再生レーザ光ＬＢ２の戻り光は、対物レンズ１０２Ｌ、４分の１波長板、偏向ビームスプリッタ等を介して、受光素子ＰＤ２に入射する。
【０２２７】
尚、受光素子ＰＤ１及びＰＤ２は、典型的には、二分割或いは四分割のＣＣＤ等の受光素子である。
【０２２８】
再び図２０において、ホストコンピュータ２０１は、操作／表示制御部２０２、操作ボタン２０３、表示パネル２０４、バス２０６、ＣＰＵ２１１、メモリ２１２及びデータ入出力制御部２１３を備えて構成される。記録時には、記録すべき記録データが、データ入出力制御部２１３から記録再生装置１０１へ入力される。再生時には、記録再生装置１０１から再生された記録データが、データ入出力制御部２１３を経て出力される。
【０２２９】
メモリ１１２及びメモリ２１２は、（ｉ）記録再生装置１０１におけるＣＰＵ１１１等の各要素、及びホストコンピュータ２０１におけるＣＰＵ２１１等の各要素を、後述する記録再生動作が行われるように制御するためのコンピュータプログラム、並びに（ｉｉ）記録再生動作に必要な、制御データ、処理中データ、処理済みデータ等の各種データを、バス１０６、バス２０６等を介して一時的又は恒久的に保存するために適宜用いられる。
【０２３０】
また、本発明は、請求の範囲及び明細書全体から読み取るこのできる発明の要旨又は思想に反しない範囲で適宜変更可能であり、そのような変更を伴う記録媒体及び記録再生装置もまた本発明の技術思想に含まれる。
【符号の説明】
【０２３１】
１１  光ディスク
１２  ガイド層
１２１  誘電体膜
１２２  記録膜
１２３  光吸収膜
１２４  誘電体膜
１２５  反射膜
１３  記録層
１３１  誘電体膜
１３２  記録膜
１３３  光吸収膜
１３４  誘電体膜
１４  カバー層
１５  スペーサ層
１６  ２Ｐ層
１７  基板
１０１  記録再生装置
ＬＢ１  ガイドレーザ光
ＬＢ２  記録再生レーザ光
【図１】
2014081989.tif 000003
【図２】
2014081989.tif 000004
【図３】
2014081989.tif 000005
【図４】
2014081989.tif 000006
【図５】
2014081989.tif 000007
【図６】
2014081989.tif 000008
【図７】
2014081989.tif 000009
【図８】
2014081989.tif 000010
【図９】
2014081989.tif 000011
【図１０】
2014081989.tif 000012
【図１１】
2014081989.tif 000013
【図１２】
2014081989.tif 000014
【図１３】
2014081989.tif 000015
【図１４】
2014081989.tif 000016
【図１５】
2014081989.tif 000017
【図１６】
2014081989.tif 000018
【図１７】
2014081989.tif 000019
【図１８】
2014081989.tif 000020
【図１９】
2014081989.tif 000021
【図２０】
2014081989.tif 000022
【図２１】
2014081989.tif 000023